(57)【要約】      （修正有）【課題】優れた力学的物性及び審美性を有する硬化物を与えることができると共に操作性にも優れる硬化性組成物の提供。【解決手段】脂環式（メタ）アクリル化合物（Ａ）、重合開始剤（Ｂ）及び無機粒子（Ｃ）を含有し、前記脂環式（メタ）アクリル化合物（Ａ）が、式〔Ｉ〕で表される脂環式（メタ）アクリル化合物（Ａ）−Ｉ、及びアミド基で結合された脂環式（メタ）アクリル化合物の群から選ばれる少なくとも１種であり、無機粒子（Ｃ）の平均粒子径が０．００１〜１０μｍである、硬化性組成物。2018193342.tif 000018（Ｒ1及びＲ2は夫々独立して（メタ）アクリロイル基；Ｘは２価の非置換／置換の炭化水素基；ｍ及びｎは夫々独立して０〜３０の整数）【選択図】なし【特許請求の範囲】
【請求項１】
脂環式（メタ）アクリル化合物（Ａ）、重合開始剤（Ｂ）及び無機粒子（Ｃ）を含有し、
前記脂環式（メタ）アクリル化合物（Ａ）が、下記一般式〔Ｉ〕
【化１】
2018193342.tif 000016
（式中、Ｒ1及びＲ2はそれぞれ独立して（メタ）アクリロイル基であり、Ｘは２価の非置換又は置換された炭化水素基であり、ｍ及びｎはそれぞれ独立して０〜３０の整数である。）
で表される脂環式（メタ）アクリル化合物（Ａ）−Ｉ、及び下記一般式〔II〕
【化２】
2018193342.tif 000017
（式中、Ｒ3及びＲ4はそれぞれ独立して（メタ）アクリロイル基であり、Ｙ及びＺはそれぞれ独立して２価の非置換又は置換された炭化水素基であり、ｐ及びｑはそれぞれ独立して０〜３０の整数である。）
で表される脂環式（メタ）アクリル化合物（Ａ）−IIからなる群から選ばれる少なくとも１種であり、
無機粒子（Ｃ）の平均粒子径が０．００１〜１０μｍである、硬化性組成物。
【請求項２】
前記脂環式（メタ）アクリル化合物（Ａ）が一般式〔Ｉ〕で表される脂環式（メタ）アクリル化合物（Ａ）−Ｉであり、Ｘが炭素数２〜６のアルキレン基である、請求項１に記載の硬化性組成物。
【請求項３】
前記脂環式（メタ）アクリル化合物（Ａ）が一般式〔II〕で表される脂環式（メタ）アクリル化合物（Ａ）−IIであり、Ｙ及びＺがそれぞれ独立して炭素数２〜６のアルキレン基である、請求項１に記載の硬化性組成物。
【請求項４】
前記脂環式（メタ）アクリル化合物（Ａ）のＲ1、Ｒ2、Ｒ3及びＲ4がメタクリロイル基である、請求項１〜３のいずれか１項に記載の硬化性組成物。
【請求項５】
さらに重合促進剤（Ｄ）を含有する、請求項１〜４のいずれか１項に記載の硬化性組成物。
【請求項６】
さらに前記脂環式（メタ）アクリル化合物（Ａ）以外の（メタ）アクリレート（Ｅ）を含有する、請求項１〜５のいずれか１項に記載の硬化性組成物。
【請求項７】
さらに（メタ）アクリルアミド（Ｆ）を含有する、請求項１〜６のいずれか１項に記載の硬化性組成物。
【請求項８】
歯科用硬化性組成物である、請求項１〜７のいずれか１項に記載の硬化性組成物。
【請求項９】
歯科硬組織用硬化性組成物である、請求項８に記載の硬化性組成物。
【請求項１０】
歯科用コンポジットレジンである、請求項９に記載の硬化性組成物。
【請求項１１】
歯科用セメントである、請求項９に記載の硬化性組成物。
【請求項１２】
請求項１〜１１のいずれか１項に記載の硬化性組成物を硬化させる硬化物の製造方法。
【請求項１３】
請求項１〜１１のいずれか１項に記載の硬化性組成物を硬化させる硬化性組成物の硬化方法。
【発明の詳細な説明】
【技術分野】
【０００１】
本発明は特定の脂環式（メタ）アクリル化合物を含む歯科材料などに好適な硬化性組成物などに関する。
【背景技術】
【０００２】
歯牙の欠損部に修復物を充填又は被覆する際には、歯科用コンポジットレジン、歯科用セメント、歯科用接着材及び歯科用プライマーなどの歯科材料が汎用されている。
【０００３】
これらの歯科材料の中で、特に歯科用コンポジットレジン及び歯科用セメントには、力学的物性及び色調が歯牙に近似していること、すなわち審美性が要求される。具体的には、力学的物性としては、強度、弾性率、靭性、硬度などが挙げられ、審美性としては、色、光沢度などが挙げられる。さらに、近年では、歯科材料の取り扱いやすさ、すなわち操作性に対する要求も高まっており、具体的には、歯科材料をシリンジに詰めて使用する際に押し出しやすいこと、使用時に一度に多くの量を充填できることなどが重要となっている。
【０００４】
一般に、強度を付与する手段としては無機粒子が配合されるが、無機粒子を配合した場合、靭性が低下し脆く壊れやすくなる傾向がある。強度と靭性の両立、また、研磨性、光沢といった審美性も付与するために、無機粒子は粒径の小さいものが用いられる傾向があった。しかしながら、粒径の小さな無機粒子を配合した場合、粘度が上昇し、押し出しにくくなって操作性が低下することが課題であった。
【０００５】
このような力学的物性、審美性及び操作性に優れる技術として、以下のような技術が知られている。特許文献１にはアダマンタン誘導体を含有させることによって透明性を改善した歯科用組成物が報告されている。特許文献２には、イソソルビド誘導体を含有させることによって、光感度、空乾性、硬化皮膜の硬度などを向上させるとともに硬化皮膜のカールなどの不具合を抑制した組成物が報告されている。
【先行技術文献】
【特許文献】
【０００６】
【特許文献１】特開２００９−８４２２１号公報
【特許文献２】特開２０１１−８４５３５号公報
【発明の概要】
【発明が解決しようとする課題】
【０００７】
特許文献１の歯科用組成物は透明性に優れるが、力学的物性については具体的に記載されておらず、操作性ついては何も記載されていない。一方、特許文献２に記載のイソソルビド誘導体を含有する組成物は、歯科材料としては力学物性が不十分であり、審美性及び操作性については具体的に記載されていない。
【０００８】
そこで、本発明は、優れた力学的物性及び審美性を有する硬化物を与えることができると共に操作性にも優れる硬化性組成物、当該硬化性組成物を硬化させる硬化物の製造方法、並びに当該硬化性組成物を硬化させる硬化性組成物の硬化方法を提供することを目的とする。
【課題を解決するための手段】
【０００９】
上記目的を達成した本発明は、脂環式（メタ）アクリル化合物（Ａ）、重合開始剤（Ｂ）及び無機粒子（Ｃ）を含有し、前記脂環式（メタ）アクリル化合物（Ａ）が、下記一般式〔Ｉ〕
【化１】
2018193342.tif 000002
（式中、Ｒ1及びＲ2はそれぞれ独立して（メタ）アクリロイル基であり、Ｘは２価の非置換又は置換された炭化水素基であり、ｍ及びｎはそれぞれ独立して０〜３０の整数である。）
で表される脂環式（メタ）アクリル化合物（Ａ）−Ｉ、及び下記一般式〔II〕
【化２】
2018193342.tif 000003
（式中、Ｒ3及びＲ4はそれぞれ独立して（メタ）アクリロイル基であり、Ｙ及びＺはそれぞれ独立して２価の非置換又は置換された炭化水素基であり、ｐ及びｑはそれぞれ独立して０〜３０の整数である。）
で表される脂環式（メタ）アクリル化合物（Ａ）−IIからなる群から選ばれる少なくとも１種であり、
無機粒子（Ｃ）の平均粒子径が０．００１〜１０μｍである、硬化性組成物である。
【００１０】
ある実施形態では、前記脂環式（メタ）アクリル化合物（Ａ）が一般式〔Ｉ〕で表される脂環式（メタ）アクリル化合物（Ａ）−Ｉであり、Ｘが炭素数２〜６のアルキレン基であることが好ましい。
【００１１】
また、他の実施形態では、前記脂環式（メタ）アクリル化合物（Ａ）が一般式〔II〕で表される脂環式（メタ）アクリル化合物（Ａ）−IIであり、Ｙ及びＺがそれぞれ独立して炭素数２〜６のアルキレン基であることが好ましい。
【００１２】
前記脂環式（メタ）アクリル化合物（Ａ）のＲ1、Ｒ2、Ｒ3及びＲ4がメタクリロイル基であることが好ましい。
【００１３】
前記硬化性組成物が、さらに重合促進剤（Ｄ）を含有することが好ましい。
【００１４】
前記硬化性組成物が、さらに前記脂環式（メタ）アクリル化合物（Ａ）以外の（メタ）アクリレート（Ｅ）を含有することが好ましい。
【００１５】
前記硬化性組成物が、さらに（メタ）アクリルアミド（Ｆ）を含有することが好ましい。
【００１６】
本発明の硬化性組成物は、歯科用硬化性組成物として好適である。
【００１７】
本発明の硬化性組成物は、歯科硬組織用硬化性組成物として好適である。
【００１８】
本発明の硬化性組成物は、歯科用コンポジットレジンとして好適である。
【００１９】
本発明の硬化性組成物は、歯科用セメントとして好適である。
【００２０】
本発明はまた、本発明の硬化性組成物を硬化させる硬化物の製造方法を包含する。
【００２１】
本発明はまた、本発明の硬化性組成物を硬化させる硬化性組成物の硬化方法を包含する。
【発明の効果】
【００２２】
本発明の硬化性組成物は、優れた力学的特性及び審美性を有する硬化物を与えることができると共に操作性にも優れる。
【発明を実施するための形態】
【００２３】
本発明の硬化性組成物は、脂環式（メタ）アクリル化合物（Ａ）、重合開始剤（Ｂ）及び無機粒子（Ｃ）を含有し、前記脂環式（メタ）アクリル化合物（Ａ）が、下記一般式〔Ｉ〕
【化３】
2018193342.tif 000004
（式中、Ｒ1及びＲ2はそれぞれ独立して（メタ）アクリロイル基であり、Ｘは２価の非置換又は置換された炭化水素基であり、ｍ及びｎはそれぞれ独立して０〜３０の整数である。）
で表される脂環式（メタ）アクリル化合物（Ａ）−Ｉ、及び下記一般式〔II〕
【化４】
2018193342.tif 000005
（式中、Ｒ3及びＲ4はそれぞれ独立して（メタ）アクリロイル基であり、Ｙ及びＺはそれぞれ独立して２価の非置換又は置換された炭化水素基であり、ｐ及びｑはそれぞれ独立して０〜３０の整数である。）
で表される脂環式（メタ）アクリル化合物（Ａ）−IIからなる群から選ばれる少なくとも１種であり、
無機粒子（Ｃ）の平均粒子径が０．００１〜１０μｍである。
【００２４】
なお、本明細書において（メタ）アクリルの表記は、メタクリルとアクリルの両者を包含する意味で用いられ、（メタ）アリルの表記は、メタリルとアリルの両方を包含する意味で用いられる。本明細書において、数値範囲（各成分の含有量、各成分から算出される値及び各物性など）の上限値及び下限値は適宜組み合わせ可能である。
【００２５】
〔脂環式（メタ）アクリル化合物（Ａ）〕
脂環式（メタ）アクリル化合物（Ａ）は、本発明の硬化性組成物において、重合収縮応力を緩和し、硬化物に力学的物性を付与し、組成物の粘度を低減させる効果を有する。そのため、脂環式（メタ）アクリル化合物（Ａ）は、基材として好ましく用いられる。本発明の硬化性組成物によって上記のような優れた効果が奏される理由は必ずしも定かではないが、脂環式（メタ）アクリル化合物（Ａ）が下記式〔ｉ〕で表される脂環式骨格を有することにより、嵩高く剛直な環構造が強度の発現に寄与し、平面状の芳香環にはない屈曲した構造が重合収縮応力の緩和に寄与するものと推定される。さらに、当該脂環式骨格中の環状エーテル構造が、無機粒子に対して強く親和し、組成物の粘度を低減することで操作性の向上にも寄与するものと推定される。
【００２６】
【化５】
2018193342.tif 000006
【００２７】
脂環式（メタ）アクリル化合物（Ａ）が有する、前記式〔ｉ〕で表される脂環式骨格は、対応するエーテル結合を有する脂環式ジオールから誘導することができる。前記式〔ｉ〕で表される脂環式骨格の立体異性体として、下記式〔ｉ〕−１、式〔ｉ〕−２、式〔ｉ〕−３で表されるものが挙げられる。
【００２８】
【化６】
2018193342.tif 000007
【００２９】
【化７】
2018193342.tif 000008
【００３０】
【化８】
2018193342.tif 000009
【００３１】
これらの両末端に水素が結合した化合物は、糖質由来のエーテルジオールであり、自然界のバイオマスからも得られるもので、再生可能資源と呼ばれるものの１つである。〔ｉ〕−１、〔ｉ〕−２、及び〔ｉ〕−３で表される脂環式骨格の両末端に水素が結合したジオール化合物は、それぞれイソソルビド（１，４：３，６−ジアンヒドロ−Ｄ−ソルビトール）、イソマンニド（１，４：３，６−ジアンヒドロ−Ｄ−マンニトール）、及びイソイディッド（１，４：３，６−ジアンヒドロ−Ｌ−イジトール）と呼ばれる。イソソルビドは、デンプンから得られるＤ−グルコースを水添した後、脱水することにより得られる。その他のジオール化合物についても、出発物質を除いて同様の反応により得られる。イソソルビド、イソマンニド、及びイソイディッドの中でも、特にイソソルビドから誘導される脂環式骨格が、製造の容易さ、耐熱性に優れるため加工時に劣化しにくいことから好ましい。
【００３２】
・脂環式（メタ）アクリル化合物（Ａ）−Ｉ
上記一般式〔Ｉ〕の各記号について説明する。Ｒ1及びＲ2はそれぞれ独立して（メタ）アクリロイル基であり、Ｘは２価の非置換又は置換された炭化水素基であり、ｍ及びｎはそれぞれ独立して０〜３０の整数である。
上記一般式〔Ｉ〕において、Ｘが表す炭化水素基としては、例えば、脂肪族炭化水素基、脂環式炭化水素基、芳香族炭化水素基などが挙げられ、それらの中でも、硬化性組成物の粘度の点で、脂肪族炭化水素基が好ましい。
【００３３】
前記脂肪族炭化水素基としては、直鎖状又は分岐鎖状の、アルキレン基、アルケニレン基などが挙げられる。アルキレン基としては、例えば、エチレン基、１，２−プロピレン基、トリメチレン基、ブチレン基、テトラメチレン基、ペンタメチレン基、ヘキサメチレン基などが挙げられる。アルケニレン基としては、例えば、１−ヘキセニレン基、２−ヘキセニレン基、３−ヘキセニレン基などが挙げられる。これらの中でも、粘度及び強度の点で、エチレン基、１，２−プロピレン基及びトリメチレン基が好ましい。
【００３４】
前記脂環式炭化水素基としては、シクロアルキレン基、シクロアルケニレン基などが挙げられる。シクロアルキレン基としては、例えば、シクロへキシレン基、メチルシクロへキシレン基、エチルシクロへキシレン基、ジメチルシクロへキシレン基、シクロヘプチレン基、シクロオクチレン基などが挙げられる。シクロアルケニレン基としては、例えば、シクロヘキセニレン基、シクロヘプテニレン基、シクロオクテニレン基、シクロノネニレン基、シクロデセニレン基などが挙げられる。
【００３５】
前記芳香族炭化水素基としては、アリーレン基が挙げられる。アリーレン基としては、例えば、フェニレン基、トリレン基、メチルフェニレン基、キシリレン基、ナフチレン基、アントラセニレン基、フェナントリレン基、ビフェニレン基、フルオニレン基などが挙げられる。
【００３６】
これらの炭化水素基は、異性体がある場合、本発明の効果を有する限り、その異性体を含む。また、前記炭化水素基は、脂肪族炭化水素基、脂環式炭化水素基、及び芳香族炭化水素基からなる群から選ばれる２種以上を組み合わせた基であってもよく、例えば、アルキレン基とアリーレン基との組み合わせ；シクロアルキレン基とアリーレン基との組み合わせ；アルキレン基とシクロアルキレン基との組み合わせ；アルキレン基とシクロアルキレン基とアリーレン基との組み合わせであってもよい。
【００３７】
Ｘが表す炭化水素基の炭素数は、２〜３０が好ましく、２〜２０がより好ましい。その中でも、得られる硬化性組成物の硬化物が強度に優れる点で、Ｘは炭素数２〜６のアルキレン基であることが好ましい。また、硬化性組成物の粘度の点で、Ｘは炭素数２〜４のアルキレン基であることがより好ましく、炭素数２又は３のアルキレン基であることがさらに好ましい。
【００３８】
前記炭化水素基が有する置換基の数は、通常０〜４個であり、０〜３個が好ましく、０〜２個がより好ましく、０又は１個がさらに好ましい。前記炭化水素基の置換基としては、例えば、ハロゲン原子（フッ素原子、塩素原子、臭素原子、ヨウ素原子）；水酸基、アミノ基、炭素数１〜１２の直鎖状又は分岐鎖状のアルコキシ基などが挙げられる。これらは１種単独でもよく、２種以上を含んでいてもよい。アルコキシ基としては、例えば、メトキシ基、エトキシ基、ｎ−プロポキシ基、イソプロポキシ基、ｎ−ブトキシ基、ｎ−ペンチルオキシ基、ｎ−ヘキシルオキシ基、ｎ−ヘプチルオキシ基、ｎ−オクチルオキシ基、ｎ−デシルオキシ基、ｎ−ドデシルオキシ基などが挙げられる。なお、これらの置換基は、異性体がある場合、本発明の効果を有する限り、その異性体を含む。前記の置換基の中でも、硬化性組成物の硬化物が強度に優れる点から、水酸基が好ましい。
【００３９】
上記一般式〔Ｉ〕において、ｍ及びｎはそれぞれ独立して０〜３０の整数であり、得られる硬化性組成物の硬化物が強度に優れる点で、ｍ及びｎはそれぞれ独立して０〜９の整数であることが好ましい。また、硬化性組成物の粘度の点で、ｍ及びｎはそれぞれ独立して０〜６の整数であることがより好ましく、それぞれ独立して０〜３の整数であることがさらに好ましく、それぞれ独立して０又は１であることが特に好ましい。ｍ及びｎは互いに同一であっても異なっていてもよいが、脂環式（メタ）アクリル化合物（Ａ）−Ｉの製造の容易さなどの観点から、ｍ及びｎは互いに同一であることが好ましい。
【００４０】
脂環式（メタ）アクリル化合物（Ａ）−Ｉの製造方法は特に限定されず、その製造方法の如何に拘わらず上記の一般式〔Ｉ〕で表される化合物、及びその化合物を含有する硬化性組成物は本発明の範囲に包含されるが、脂環式（メタ）アクリル化合物（Ａ）−Ｉは、好ましくは、特開２０１１−８４５３５号公報、J Mater Sci: Mater Med (2012) 23:1149-1155などに記載の方法で製造することができる。より具体的には、脂環式（メタ）アクリル化合物（Ａ）−Ｉは、例えば、前記式〔ｉ〕で表される脂環式骨格に対応するエーテル結合を有する脂環式ジオール（イソソルビドなど）をそのまま用いるか、あるいはこれに、エチレンオキシド、プロピレンオキシドなどのエポキシ化合物を反応させた後に、エステル化反応などによって水酸基を（メタ）アクリロイルオキシ基に変換する方法；あるいは、前記式〔ｉ〕で表される脂環式骨格に対応するエーテル結合を有する脂環式ジオール（イソソルビドなど）に対して、臭化アリルなどのハロゲン化（メタ）アリルを反応させた後に、二重結合をエポキシ化し、次いで、このエポキシ基を（メタ）アクリル酸などと反応させて開環させる方法などによって製造することができる。
【００４１】
・脂環式（メタ）アクリル化合物（Ａ）−II
上記一般式〔II〕の各記号について説明する。Ｒ3及びＲ4はそれぞれ独立して（メタ）アクリロイル基であり、Ｙ及びＺはそれぞれ独立して２価の非置換又は置換された炭化水素基であり、ｐ及びｑはそれぞれ独立して０〜３０の整数である。
上記一般式〔II〕において、Ｙ及びＺがそれぞれ表す炭化水素基としては、例えば、脂肪族炭化水素基、脂環式炭化水素基、芳香族炭化水素基などが挙げられ、それらの中でも、硬化性組成物の粘度の点で、脂肪族炭化水素基が好ましい。
【００４２】
前記脂肪族炭化水素基、脂環式炭化水素基及び芳香族炭化水素基の各例示及び好ましいものとしては、上記一般式〔Ｉ〕のＸにおける説明として上記したものと同様であり、ここでは重複する説明を省略する。
【００４３】
Ｙ及びＺがそれぞれ表す炭化水素基は、異性体がある場合、本発明の効果を有する限り、その異性体を含む。また、前記炭化水素基は、脂肪族炭化水素基、脂環式炭化水素基、及び芳香族炭化水素基からなる群から選ばれる２種以上を組み合わせた基であってもよく、例えば、アルキレン基とアリーレン基との組み合わせ；シクロアルキレン基とアリーレン基との組み合わせ；アルキレン基とシクロアルキレン基との組み合わせ；アルキレン基とシクロアルキレン基とアリーレン基との組み合わせであってもよい。
【００４４】
Ｙ及びＺがそれぞれ表す炭化水素基の炭素数は、２〜３０が好ましく、２〜２０がより好ましい。その中でも、得られる硬化性組成物の硬化物が強度に優れる点で、Ｙ及びＺはそれぞれ独立して炭素数２〜６のアルキレン基であることが好ましい。また、硬化性組成物の粘度の点で、Ｙ及びＺはそれぞれ独立して、炭素数２〜４のアルキレン基であることがより好ましく、炭素数２又は３のアルキレン基であることがさらに好ましい。
【００４５】
Ｙ及びＺがそれぞれ表す炭化水素基が有する置換基の数並びにその例示及び好ましいものとしては、上記一般式〔Ｉ〕のＸにおける説明として上記したものと同様であり、ここでは重複する説明を省略する。
【００４６】
上記一般式〔II〕において、ｐ及びｑはそれぞれ独立して０〜３０の整数であり、得られる硬化性組成物の硬化物が強度に優れる点で、ｐ及びｑはそれぞれ独立して０〜９の範囲であることが好ましい。また、硬化性組成物の粘度の点で、ｐ及びｑはそれぞれ独立して０〜６の整数であることがより好ましく、それぞれ独立して０〜３の整数であることがさらに好ましく、それぞれ独立して０又は１であることが特に好ましい。ｐ及びｑは互いに同一であっても異なっていてもよいが、脂環式（メタ）アクリル化合物（Ａ）−IIの製造の容易さなどの観点から、ｐ及びｑは互いに同一であることが好ましい。
【００４７】
脂環式（メタ）アクリル化合物（Ａ）−IIの製造方法は特に限定されず、その製造方法の如何に拘わらず上記一般式〔II〕で表される化合物、及びその化合物を含有する硬化性組成物は本発明の範囲に包含されるが、脂環式（メタ）アクリル化合物（Ａ）−IIは、好ましくは以下の方法で製造することができる。すなわち、前記式〔ｉ〕で表される脂環式骨格に対応するエーテル結合を有する脂環式ジオール（イソソルビドなど）をそのまま用いるか、あるいはこれに、エチレンオキシド、プロピレンオキシドなどのエポキシ化合物を反応させた後に、水酸基を、一般式：Ｒ3−Ｏ−Ｚ−ＮＣＯで表されるイソシアネート化合物及びＲ4−Ｏ−Ｚ−ＮＣＯで表されるイソシアネート化合物（式中、Ｒ3、Ｒ4及びＺは上記と同一の意味を有する）と反応させる方法によって製造することができる。
【００４８】
水酸基とイソシアネート化合物との反応においては、従来公知のウレタン化触媒を用いて、必要に応じて重合禁止剤を加えて、４０〜９０℃の温度で両者を反応させると、目的とする脂環式（メタ）アクリル化合物（Ａ）−IIを円滑に得ることができ好ましい。前記重合禁止剤としては、後記する本発明の硬化性組成物に添加し得る重合禁止剤と同様のものを使用できる。
【００４９】
上記一般式〔Ｉ〕及び〔II〕におけるＲ1、Ｒ2、Ｒ3、Ｒ4、Ｘ、Ｙ及びＺの種類、ｍ、ｎ、ｐ及びｑの数などによって脂環式（メタ）アクリル化合物（Ａ）の性状などは異なる。しかしながら、一般に、脂環式（メタ）アクリル化合物（Ａ）−Ｉ及び脂環式（メタ）アクリル化合物（Ａ）−IIは、いずれも常温では低粘度の液状であることが多い。このような常温で液状の脂環式（メタ）アクリル化合物（Ａ）を用いれば、取り扱い性により一層優れる硬化性組成物が得られる。
【００５０】
脂環式（メタ）アクリル化合物（Ａ）−Ｉとしては、Ｒ1及びＲ2がいずれもメタクリロイル基であり、Ｘが炭素数２〜６の２価の非置換又は置換された炭化水素基であり、ｍ及びｎがそれぞれ独立して０〜９の整数である脂環式（メタ）アクリル化合物が好ましく；Ｒ1及びＲ2がいずれもメタクリロイル基であり、Ｘが炭素数２〜４の２価の非置換又は置換された炭化水素基であり、ｍ及びｎがそれぞれ独立して０〜６の整数である脂環式（メタ）アクリル化合物がより好ましく；Ｒ1及びＲ2がいずれもメタクリロイル基であり、Ｘが炭素数２又は３の２価の非置換又は置換された炭化水素基であり、ｍ及びｎがそれぞれ独立して０〜３の整数である脂環式（メタ）アクリル化合物がさらに好ましい。
【００５１】
脂環式（メタ）アクリル化合物（Ａ）−IIとしては、Ｒ3及びＲ4がいずれもメタクリロイル基であり、Ｙ及びＺがそれぞれ独立して炭素数２〜６の２価の非置換又は置換された炭化水素基であり、ｐ及びｑがそれぞれ独立して０〜９の整数である脂環式（メタ）アクリル化合物が好ましく；Ｒ3及びＲ4がいずれもメタクリロイル基であり、Ｙ及びＺがそれぞれ独立して炭素数２〜４の２価の非置換又は置換された炭化水素基であり、ｐ及びｑがそれぞれ独立して０〜６の整数である脂環式（メタ）アクリル化合物がより好ましく；Ｒ3及びＲ4がいずれもメタクリロイル基であり、Ｙ及びＺがそれぞれ独立して炭素数２又は３の２価の非置換又は置換された炭化水素基であり、ｐ及びｑがそれぞれ独立して０〜３の整数である脂環式（メタ）アクリル化合物がさらに好ましい。
【００５２】
本発明の硬化性組成物は、脂環式（メタ）アクリル化合物（Ａ）として、脂環式（メタ）アクリル化合物（Ａ）−Ｉ及び脂環式（メタ）アクリル化合物（Ａ）−IIのうちのいずれか一方のみを含有していてもよいし、又は両方を含有していてもよい。また、脂環式（メタ）アクリル化合物（Ａ）−Ｉとしては、１種の化合物を単独で使用しても、２種以上の化合物を併用してもよい。同様に脂環式（メタ）アクリル化合物（Ａ）−IIとしては、１種の化合物を単独で使用しても、２種以上の化合物を併用してもよい。本発明の硬化性組成物が脂環式（メタ）アクリル化合物（Ａ）−Ｉ及び脂環式（メタ）アクリル化合物（Ａ）−IIのうちのいずれか一方又は両方を含有する場合において、脂環式（メタ）アクリル化合物（Ａ）のＲ1、Ｒ2、Ｒ3及びＲ4は、メタクリロイル基であることが好ましい。
【００５３】
本発明の硬化性組成物中における脂環式（メタ）アクリル化合物（Ａ）の含有量は、重合性単量体の総量中、１０〜１００質量％であることが好ましく、３０〜９５質量％であることがより好ましく、５０〜９０質量％であることがさらに好ましい。本明細書において、重合性単量体の総量とは、脂環式（メタ）アクリル化合物（Ａ）と、脂環式（メタ）アクリル化合物（Ａ）以外の重合性単量体（後述する（メタ）アクリレート（Ｅ）、（メタ）アクリルアミド（Ｆ）及びこれら以外の他の重合性単量体）との合計量を意味する。
【００５４】
〔重合開始剤（Ｂ）〕
本発明に用いられる重合開始剤（Ｂ）としては、一般工業界で使用されている重合開始剤から選択して使用でき、中でも歯科用途に用いられる重合開始剤が好ましく用いられる。重合開始剤（Ｂ）は、特に、光重合開始剤（Ｂ−１）及び化学重合開始剤（Ｂ−２）からなる群から選ばれる少なくとも１種を使用できる。
【００５５】
光重合開始剤（Ｂ−１）としては、例えば、（ビス）アシルホスフィンオキシド類（塩を含む）、チオキサントン類（第４級アンモニウム塩などの塩を含む）、ケタール類、α−ジケトン類、クマリン類、アントラキノン類、ベンゾインアルキルエーテル化合物類、α−アミノケトン系化合物などが挙げられる。
【００５６】
これらの光重合開始剤（Ｂ−１）の中でも、（ビス）アシルホスフィンオキシド類及びα−ジケトン類からなる群から選ばれる少なくとも１種を用いることが好ましい。これにより、可視光領域及び近紫外領域での光硬化性に優れ、ハロゲンランプ、発光ダイオード（ＬＥＤ）、及びキセノンランプのいずれの光源を用いても十分な光硬化性を示す硬化性組成物が得られる。
【００５７】
（ビス）アシルホスフィンオキシド類のうち、アシルホスフィンオキシド類としては、例えば、２，４，６−トリメチルベンゾイルジフェニルホスフィンオキシド、２，６−ジメトキシベンゾイルジフェニルホスフィンオキシド、２，６−ジクロロベンゾイルジフェニルホスフィンオキシド、２，４，６−トリメチルベンゾイルメトキシフェニルホスフィンオキシド、２，４，６−トリメチルベンゾイルエトキシフェニルホスフィンオキシド、２，３，５，６−テトラメチルベンゾイルジフェニルホスフィンオキシド、ベンゾイルジ−（２，６−ジメチルフェニル）ホスホネート、２，４，６−トリメチルベンゾイルフェニルホスフィンオキシドのナトリウム塩、２，４，６−トリメチルベンゾイルフェニルホスフィンオキシドのカリウム塩、２，４，６−トリメチルベンゾイルフェニルホスフィンオキシドのアンモニウム塩などが挙げられる。
【００５８】
（ビス）アシルホスフィンオキシド類のうち、ビスアシルホスフィンオキシド類としては、例えば、ビス（２，６−ジクロロベンゾイル）フェニルホスフィンオキシド、ビス（２，６−ジクロロベンゾイル）−２，５−ジメチルフェニルホスフィンオキシド、ビス（２，６−ジクロロベンゾイル）−４−プロピルフェニルホスフィンオキシド、ビス（２，６−ジクロロベンゾイル）−１−ナフチルホスフィンオキシド、ビス（２，６−ジメトキシベンゾイル）フェニルホスフィンオキシド、ビス（２，６−ジメトキシベンゾイル）−２，４，４−トリメチルペンチルホスフィンオキシド、ビス（２，６−ジメトキシベンゾイル）−２，５−ジメチルフェニルホスフィンオキシド、ビス（２，４，６−トリメチルベンゾイル）フェニルホスフィンオキシド、ビス（２，３，６−トリメチルベンゾイル）−２，４，４−トリメチルペンチルホスフィンオキシドなどが挙げられる。
【００５９】
さらに、（ビス）アシルホスフィンオキシド類として、特開２０００−１５９６２１号公報に記載されている化合物が挙げられる。
【００６０】
これらの（ビス）アシルホスフィンオキシド類の中でも、２，４，６−トリメチルベンゾイルジフェニルホスフィンオキシド、２，４，６−トリメチルベンゾイルメトキシフェニルホスフィンオキシド、ビス（２，４，６−トリメチルベンゾイル）フェニルホスフィンオキシド、２，４，６−トリメチルベンゾイルフェニルホスフィンオキシドのナトリウム塩を光重合開始剤（Ｂ−１）として用いることが特に好ましい。
【００６１】
α−ジケトン類としては、例えば、ジアセチル、ベンジル、カンファーキノン、２，３−ペンタジオン、２，３−オクタジオン、９，１０−フェナントレンキノン、４，４’−オキシベンジル、アセナフテンキノンなどが挙げられる。これらの中でも、可視光領域に極大吸収波長を有する観点から、カンファーキノンが特に好ましい。
【００６２】
化学重合開始剤（Ｂ−２）としては、有機過酸化物が好ましく用いられる。化学重合開始剤（Ｂ−２）として使用される有機過酸化物は特に限定されず、公知のものを使用することができる。代表的な有機過酸化物としては、例えば、ケトンペルオキシド、ヒドロペルオキシド、ジアシルペルオキシド、ジアルキルペルオキシド、ペルオキシケタール、ペルオキシエステル、ペルオキシジカーボネートなどが挙げられる。
【００６３】
ケトンペルオキシドとしては、例えば、メチルエチルケトンペルオキシド、メチルイソブチルケトンペルオキシド、メチルシクロヘキサノンペルオキシド、シクロヘキサノンペルオキシドなどが挙げられる。
【００６４】
ヒドロペルオキシドとしては、例えば、２，５−ジメチルヘキサン−２，５−ジヒドロペルオキシド、ジイソプロピルベンゼンヒドロペルオキシド、クメンヒドロペルオキシド、ｔ−ブチルヒドロペルオキシド、１，１，３，３−テトラメチルブチルヒドロペルオキシドなどが挙げられる。
【００６５】
ジアシルペルオキシドとしては、例えば、アセチルペルオキシド、イソブチリルペルオキシド、ベンゾイルペルオキシド、デカノイルペルオキシド、３，５，５−トリメチルヘキサノイルペルオキシド、２，４−ジクロロベンゾイルペルオキシド、ラウロイルペルオキシドなどが挙げられる。
【００６６】
ジアルキルペルオキシドとしては、例えば、ジ−ｔ−ブチルペルオキシド、ジクミルペルオキシド、ｔ−ブチルクミルペルオキシド、２，５−ジメチル−２，５−ジ（ｔ−ブチルペルオキシ）ヘキサン、１，３−ビス（ｔ−ブチルペルオキシイソプロピル）ベンゼン、２，５−ジメチル−２，５−ジ（ｔ−ブチルペルオキシ）−３−ヘキシンなどが挙げられる。
【００６７】
ペルオキシケタールとしては、例えば、１，１−ビス（ｔ−ブチルペルオキシ）−３，３，５−トリメチルシクロヘキサン、１，１−ビス（ｔ−ブチルペルオキシ）シクロヘキサン、２，２−ビス（ｔ−ブチルペルオキシ）ブタン、２，２−ビス（ｔ−ブチルペルオキシ）オクタン、４，４−ビス（ｔ−ブチルペルオキシ）バレリン酸ｎ−ブチルエステルなどが挙げられる。
【００６８】
ペルオキシエステルとしては、例えば、α−クミルペルオキシネオデカノエート、ｔ−ブチルペルオキシネオデカノエート、ｔ−ブチルペルオキシピバレート、２，２，４−トリメチルペンチルペルオキシ−２−エチルヘキサノエート、ｔ−アミルペルオキシ−２−エチルヘキサノエート、ｔ−ブチルペルオキシ−２−エチルヘキサノエート、ジ−ｔ−ブチルペルオキシイソフタレート、ジ−ｔ−ブチルペルオキシヘキサヒドロテレフタレート、ｔ−ブチルペルオキシ−３，３，５−トリメチルヘキサノエート、ｔ−ブチルペルオキシアセテート、ｔ−ブチルペルオキシベンゾエート、ｔ−ブチルペルオキシマレエートなどが挙げられる。
【００６９】
ペルオキシジカーボネートとしては、例えば、ジ−３−メトキシペルオキシジカーボネート、ジ−２−エチルヘキシルペルオキシジカーボネート、ビス（４−ｔ−ブチルシクロヘキシル）ペルオキシジカーボネート、ジイソプロピルペルオキシジカーボネート、ジ−ｎ−プロピルペルオキシジカーボネート、ジ−２−エトキシエチルペルオキシジカーボネート、ジアリルペルオキシジカーボネートなどが挙げられる。
【００７０】
これらの有機過酸化物の中でも、安全性と、保存安定性と、脂環式（メタ）アクリル化合物（Ａ）の存在下におけるラジカル生成能力との総合的なバランスから、ヒドロペルオキシドが化学重合開始剤（Ｂ−２）として好ましく用いられる。その中でも、クメンヒドロペルオキシド、ｔ−ブチルヒドロペルオキシド、及び１，１，３，３−テトラメチルブチルヒドロペルオキシドが化学重合開始剤（Ｂ−２）として特に好ましく用いられる。
【００７１】
本発明の硬化性組成物中における重合開始剤（Ｂ）の含有量は特に限定されないが、得られる硬化性組成物の硬化性などの観点から、重合性単量体の総量１００質量部に対して、重合開始剤（Ｂ）が０．００１〜３０質量部含有されることが好ましい。重合開始剤（Ｂ）の含有量が０．００１質量部以上であることにより、重合が十分に進行し、べとつきを防ぐことができる。重合開始剤（Ｂ）の含有量は、０．０５質量部以上がより好ましく、０．１質量部以上がさらに好ましい。一方、重合開始剤（Ｂ）の含有量が３０質量部以下であることにより、重合開始剤（Ｂ）自体の重合性能が低い場合においても、硬化性組成物からの析出を防ぐことができる。重合開始剤（Ｂ）の含有量は、２０質量部以下がより好ましく、１０質量部以下がさらに好ましく、５質量部以下が特に好ましい。
【００７２】
〔無機粒子（Ｃ）〕
本発明の硬化性組成物は、平均粒子径が０．００１〜１０μｍの無機粒子（Ｃ）を含有する。
【００７３】
無機粒子（Ｃ）の素材としては、例えば、石英、シリカ、アルミナ、ジルコニア、シリカ−チタニア、シリカ−チタニア−酸化バリウム、シリカ−ジルコニア、シリカ−アルミナ、ランタンガラス、ホウケイ酸ガラス、ソーダガラス、バリウムガラス、ストロンチウムガラス、ガラスセラミック、アルミノシリケートガラス、バリウムボロアルミノシリケートガラス、ストロンチウムボロアルミノシリケートガラス、フルオロアルミノシリケートガラス、カルシウムフルオロアルミノシリケートガラス、ストロンチウムフルオロアルミノシリケートガラス、バリウムフルオロアルミノシリケートガラス、ストロンチウムカルシウムフルオロアルミノシリケートガラス、フッ化イッテルビウムなどが挙げられる。これらは、１種単独で又は２種以上を組み合わせて用いることができる。無機粒子（Ｃ）の形状は特に限定されず、不定形無機粒子及び球状無機粒子などを適宜選択して使用することができる。これらの中でも、得られる硬化性組成物の操作性と硬化物の強度が優れる点で、石英、シリカ、アルミナ、ジルコニア、バリウムガラス、フルオロアルミノシリケートガラスが好ましく用いられ、より好ましくはシリカ、バリウムガラスが用いられ、さらに好ましくはバリウムガラスが用いられる。
【００７４】
前記無機粒子（Ｃ）は、脂環式（メタ）アクリル化合物（Ａ）及び脂環式（メタ）アクリル化合物（Ａ）以外の重合性単量体との混和性を調整するため、必要に応じてシランカップリング剤などの表面処理剤で予め表面処理したものを用いてもよい。かかる表面処理剤としては、例えば、ビニルトリメトキシシラン、ビニルトリエトキシシラン、ビニルトリクロロシラン、ビニルトリ（β−メトキシエトキシ）シラン、３−メタクリロイルオキシプロピルトリメトキシシラン、１１−メタクリロイルオキシウンデシルトリメトキシシラン、３−グリシドキシプロピルトリメトキシシラン、３−メルカプトプロピルトリメトキシシラン、３−アミノプロピルトリエトキシシランなどが挙げられる。
【００７５】
表面処理の方法としては、公知の方法を用いることができ、例えば、無機粒子を激しく撹拌しながら上記表面処理剤をスプレー添加する方法；適当な溶媒へ無機粒子と上記表面処理剤とを分散又は溶解させた後、溶媒を除去する方法；水溶液中で上記表面処理剤のアルコキシ基を酸触媒により加水分解してシラノール基へ変換し、該水溶液中で無機粒子表面に付着させた後、水を除去する方法などが挙げられる。前記したいずれの方法においても、通常５０〜１５０℃の範囲で加熱することにより、無機粒子表面と上記表面処理剤との反応を完結させ、表面処理を行うことができる。なお、表面処理剤の使用量は特に制限されず、例えば、処理前の無機粒子１００質量部に対して、表面処理剤を１〜１０質量部用いることができる。
【００７６】
無機粒子（Ｃ）の平均粒子径は、得られる硬化性組成物の取り扱い性及びその硬化物の力学的特性及び審美性などの観点から、０．００１〜１０μｍであり、０．０１〜５．０μｍであることが好ましく、０．１〜１．０μｍであることがより好ましい。
【００７７】
なお、本明細書において、無機粒子の平均粒子径は、レーザー回折散乱法あるいは粒子の電子顕微鏡観察により求めることができる。具体的には、０．１０μｍ以上の粒子の粒子径測定にはレーザー回折散乱法が、０．１０μｍ未満の超微粒子の粒子径測定には電子顕微鏡観察が簡便である。
【００７８】
レーザー回折散乱法は、例えば、レーザー回折式粒度分布測定装置（ＳＡＬＤ−２１００：島津製作所製）により、０．２％ヘキサメタリン酸ナトリウム水溶液を分散媒に用いて測定することができる。
【００７９】
電子顕微鏡観察は、例えば、粒子の走査型電子顕微鏡（日立製作所製、Ｓ−４０００型）写真を撮り、その写真の単位視野内に観察される粒子（２００個以上）の粒子径を、画像解析式粒度分布測定ソフトウェア（Ｍａｃｖｉｅｗ（株式会社マウンテック））を用いて測定することにより求めることができる。このとき、粒子の粒子径は、粒子の最長の長さと最短の長さの算術平均値として求められ、粒子の数とその粒子径より、平均一次粒子径が算出される。
【００８０】
無機粒子（Ｃ）の含有量は特に限定されないが、吐出性と硬化物の強度の観点から、重合性単量体の総量１００質量部に対して、１０〜１０００質量部であることが好ましく、５０〜７５０質量部であることがより好ましく、１００〜５００質量部であることがさらに好ましい。
【００８１】
〔重合促進剤（Ｄ）〕
本発明の硬化性組成物は、重合促進剤（Ｄ）をさらに含有することが好ましい。重合促進剤（Ｄ）としては、例えば、アミン類、スルフィン酸及びその塩、亜硫酸塩、亜硫酸水素塩、アルデヒド類、チオ尿素化合物、有機リン化合物、ボレート化合物、バルビツール酸誘導体、トリアジン化合物、バナジウム化合物、銅化合物、スズ化合物、コバルト化合物、ハロゲン化合物、チオール化合物が挙げられる。
【００８２】
アミン類は、脂肪族アミンと芳香族アミンとに分けられる。脂肪族アミンとしては、例えば、ｎ−ブチルアミン、ｎ−ヘキシルアミン、ｎ−オクチルアミンなどの第１級脂肪族アミン；ジイソプロピルアミン、ジブチルアミン、Ｎ−メチルエタノールアミンなどの第２級脂肪族アミン；Ｎ−メチルジエタノールアミン、Ｎ−エチルジエタノールアミン、Ｎ−ｎ−ブチルジエタノールアミン、Ｎ−ラウリルジエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミンなどの第３級脂肪族アミンなどが挙げられる。
【００８３】
また、芳香族アミンとしては、例えば、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジ−ｔ−ブチルアニリン、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、４−（Ｎ，Ｎ−ジメチルアミノ）安息香酸エチル、４−（Ｎ，Ｎ−ジメチルアミノ）安息香酸メチル、４−（Ｎ，Ｎ−ジメチルアミノ）安息香酸ｎ−ブトキシエチル、４−（Ｎ，Ｎ−ジメチルアミノ）安息香酸２−（メタクリロイルオキシ）エチル、４−（Ｎ，Ｎ−ジメチルアミノ）ベンゾフェノン、４−（Ｎ，Ｎ−ジメチルアミノ）安息香酸ブチルなどが挙げられる。これらの中でも、硬化性組成物に優れた硬化性を付与する観点から、４−（Ｎ，Ｎ−ジメチルアミノ）安息香酸エチル、４−（Ｎ，Ｎ−ジメチルアミノ）安息香酸ｎ−ブトキシエチル、及び４−（Ｎ，Ｎ−ジメチルアミノ）ベンゾフェノンからなる群から選択される少なくとも１つが好ましく用いられる。
【００８４】
スルフィン酸及びその塩としては、例えば、ｐ−トルエンスルフィン酸、ｐ−トルエンスルフィン酸ナトリウム、ｐ−トルエンスルフィン酸カリウム、ｐ−トルエンスルフィン酸リチウム、ｐ−トルエンスルフィン酸カルシウム、ベンゼンスルフィン酸、ベンゼンスルフィン酸ナトリウム、ベンゼンスルフィン酸カリウム、ベンゼンスルフィン酸リチウム、ベンゼンスルフィン酸カルシウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸リチウム、２，４，６−トリメチルベンゼンスルフィン酸カルシウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸リチウム、２，４，６−トリエチルベンゼンスルフィン酸カルシウム、２，４，６−トリイソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸リチウム、２，４，６−トリイソプロピルベンゼンスルフィン酸カルシウムなどが挙げられる。
【００８５】
亜硫酸塩及び亜硫酸水素塩としては、例えば、亜硫酸ナトリウム、亜硫酸カリウム、亜硫酸カルシウム、亜硫酸アンモニウム、亜硫酸水素ナトリウム、亜硫酸水素カリウムなどが挙げられる。
【００８６】
アルデヒド類としては、例えば、テレフタルアルデヒド及びベンズアルデヒド誘導体などが挙げられる。ベンズアルデヒド誘導体としては、例えば、ジメチルアミノベンズアルデヒド、ｐ−メチルオキシベンズアルデヒド、ｐ−エチルオキシベンズアルデヒド、ｐ−ｎ−オクチルオキシベンズアルデヒドなどが挙げられる。
【００８７】
チオ尿素化合物としては、例えば、１−（２−ピリジル）−２−チオ尿素、チオ尿素、メチルチオ尿素、エチルチオ尿素、Ｎ，Ｎ’−ジメチルチオ尿素、Ｎ，Ｎ’−ジエチルチオ尿素、Ｎ，Ｎ’−ジ−ｎ−プロピルチオ尿素、Ｎ，Ｎ’−ジシクロヘキシルチオ尿素、トリメチルチオ尿素、トリエチルチオ尿素、トリ−ｎ−プロピルチオ尿素、トリシクロヘキシルチオ尿素、テトラメチルチオ尿素、テトラエチルチオ尿素、テトラ−ｎ−プロピルチオ尿素、テトラシクロヘキシルチオ尿素、３，３−ジメチルエチレンチオ尿素、４，４−ジメチル−２−イミダゾリンチオンなどが挙げられる。これらの中でも、脂環式（メタ）アクリル化合物（Ａ）の存在下における硬化性組成物の硬化性の観点から、１−（２−ピリジル）−２−チオ尿素又は４，４−ジメチル−２−イミダゾリンチオンが重合促進剤（Ｄ）として好ましく用いられる。
【００８８】
有機リン化合物としては、例えば、トリフェニルホスフィン、２−メチルトリフェニルホスフィン、４−メチルトリフェニルホスフィン、２−メトキシトリフェニルホスフィン、４−メトキシトリフェニルホスフィン、トリｎ−ブチルホスフィン、トリイソブチルホスフィン、トリｔ−ブチルホスフィンなどが挙げられる。
【００８９】
ボレート化合物としては、アリールボレート化合物が好ましい。好適に使用されるアリールボレート化合物を具体的に例示すると、１分子中に１個のアリール基を有するボレート化合物としては、例えば、トリアルキルフェニルホウ素、トリアルキル（ｐ−クロロフェニル）ホウ素、トリアルキル（ｐ−フルオロフェニル）ホウ素、トリアルキル［３，５−ビス（トリフルオロメチル）フェニル］ホウ素、トリアルキル［３，５−ビス（１，１，１，３，３，３−ヘキサフロロ−２−メトキシ−２−プロピル）フェニル］ホウ素、トリアルキル（ｐ−ニトロフェニル）ホウ素、トリアルキル（ｍ−ニトロフェニル）ホウ素、トリアルキル（ｐ−ブチルフェニル）ホウ素、トリアルキル（ｍ−ブチルフェニル）ホウ素、トリアルキル（ｐ−ブチルオキシフェニル）ホウ素、トリアルキル（ｍ−ブチルオキシフェニル）ホウ素、トリアルキル（ｐ−オクチルオキシフェニル）ホウ素及びトリアルキル（ｍ−オクチルオキシフェニル）ホウ素（アルキル基はｎ−ブチル基、ｎ−オクチル基及びｎ−ドデシル基などからなる群より選択される少なくとも１種である）並びにこれらの塩（ナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩など）などが挙げられる。
【００９０】
１分子中に２個のアリール基を有するボレート化合物としては、例えば、ジアルキルジフェニルホウ素、ジアルキルジ（ｐ−クロロフェニル）ホウ素、ジアルキルジ（ｐ−フルオロフェニル）ホウ素、ジアルキルジ［３，５−ビス（トリフルオロメチル）フェニル］ホウ素、ジアルキルジ［３，５−ビス（１，１，１，３，３，３−ヘキサフロロ−２−メトキシ−２−プロピル）フェニル］ホウ素、ジアルキルジ（ｐ−ニトロフェニル）ホウ素、ジアルキルジ（ｍ−ニトロフェニル）ホウ素、ジアルキルジ（ｐ−ブチルフェニル）ホウ素、ジアルキルジ（ｍ−ブチルフェニル）ホウ素、ジアルキルジ（ｐ−ブチルオキシフェニル）ホウ素、ジアルキルジ（ｍ−ブチルオキシフェニル）ホウ素、ジアルキルジ（ｐ−オクチルオキシフェニル）ホウ素及びジアルキルジ（ｍ−オクチルオキシフェニル）ホウ素（アルキル基はｎ−ブチル基、ｎ−オクチル基及びｎ−ドデシル基などからなる群より選択される少なくとも１種である）並びにこれらの塩（ナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩ブチルキノリニウム塩など）などが挙げられる。
【００９１】
１分子中に３個のアリール基を有するボレート化合物としては、例えば、モノアルキルトリフェニルホウ素、モノアルキルトリ（ｐ−クロロフェニル）ホウ素、モノアルキルトリ（ｐ−フルオロフェニル）ホウ素、モノアルキルトリ［３，５−ビス（トリフルオロメチル）フェニル］ホウ素、モノアルキルトリ［３，５−ビス（１，１，１，３，３，３−ヘキサフロロ−２−メトキシ−２−プロピル）フェニル］ホウ素、モノアルキルトリ（ｐ−ニトロフェニル）ホウ素、モノアルキルトリ（ｍ−ニトロフェニル）ホウ素、モノアルキルトリ（ｐ−ブチルフェニル）ホウ素、モノアルキルトリ（ｍ−ブチルフェニル）ホウ素、モノアルキルトリ（ｐ−ブチルオキシフェニル）ホウ素、モノアルキルトリ（ｍ−ブチルオキシフェニル）ホウ素、モノアルキルトリ（ｐ−オクチルオキシフェニル）ホウ素及びモノアルキルトリ（ｍ−オクチルオキシフェニル）ホウ素（アルキル基はｎ−ブチル基、ｎ−オクチル基又はｎ−ドデシル基などから選択される１種である）並びにこれらの塩（ナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩など）などが挙げられる。
【００９２】
１分子中に４個のアリール基を有するボレート化合物としては、例えば、テトラフェニルホウ素、テトラキス（ｐ−クロロフェニル）ホウ素、テトラキス（ｐ−フルオロフェニル）ホウ素、テトラキス［３，５−ビス（トリフロロメチル）フェニル］ホウ素、テトラキス［３，５−ビス（１，１，１，３，３，３−ヘキサフロロ−２−メトキシ−２−プロピル）フェニル］ホウ素、テトラキス（ｐ−ニトロフェニル）ホウ素、テトラキス（ｍ−ニトロフェニル）ホウ素、テトラキス（ｐ−ブチルフェニル）ホウ素、テトラキス（ｍ−ブチルフェニル）ホウ素、テトラキス（ｐ−ブチルオキシフェニル）ホウ素、テトラキス（ｍ−ブチルオキシフェニル）ホウ素、テトラキス（ｐ−オクチルオキシフェニル）ホウ素、テトラキス（ｍ−オクチルオキシフェニル）ホウ素、（ｐ−フロロフェニル）トリフェニルホウ素、［３，５−ビス（トリフロロメチル）フェニル］トリフェニルホウ素、（ｐ−ニトロフェニル）トリフェニルホウ素、（ｍ−ブチルオキシフェニル）トリフェニルホウ素、（ｐ−ブチルオキシフェニル）トリフェニルホウ素、（ｍ−オクチルオキシフェニル）トリフェニルホウ素及び（ｐ−オクチルオキシフェニル）トリフェニルホウ素並びにこれらの塩（ナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩など）などが挙げられる。
【００９３】
これらのアリールボレート化合物の中でも、保存安定性の観点から、１分子中に３個又は４個のアリール基を有するボレート化合物を用いることがより好ましい。また、これらのアリールボレート化合物は１種単独で又は２種以上を混合して用いることも可能である。
【００９４】
バルビツール酸誘導体としては、例えば、バルビツール酸、１，３−ジメチルバルビツール酸、１，３−ジフェニルバルビツール酸、１，５−ジメチルバルビツール酸、５−ブチルバルビツール酸、５−エチルバルビツール酸、５−イソプロピルバルビツール酸、５−シクロヘキシルバルビツール酸、１，３，５−トリメチルバルビツール酸、１，３−ジメチル−５−エチルバルビツール酸、１，３−ジメチル−５−ｎ−ブチルバルビツール酸、１，３−ジメチル−５−イソブチルバルビツール酸、１，３−ジメチル−５−シクロペンチルバルビツール酸、１，３−ジメチル−５−シクロヘキシルバルビツール酸、１，３−ジメチル−５−フェニルバルビツール酸、１−シクロヘキシル−１−エチルバルビツール酸、１−ベンジル−５−フェニルバルビツール酸、５−メチルバルビツール酸、５−プロピルバルビツール酸、１，５−ジエチルバルビツール酸、１−エチル−５−メチルバルビツール酸、１−エチル−５−イソブチルバルビツール酸、１，３−ジエチル−５−ブチルバルビツール酸、１−シクロヘキシル−５−メチルバルビツール酸、１−シクロヘキシル−５−エチルバルビツール酸、１−シクロヘキシル−５−オクチルバルビツール酸、１−シクロヘキシル−５−ヘキシルバルビツール酸、５−ブチル−１−シクロヘキシルバルビツール酸、１−ベンジル−５−フェニルバルビツール酸及びチオバルビツール酸類、並びにこれらの塩（特にアルカリ金属又はアルカリ土類金属類が好ましい）などが挙げられる。これらのバルビツール酸類の塩としては、例えば、５−ブチルバルビツール酸ナトリウム、１，３，５−トリメチルバルビツール酸ナトリウム、１−シクロヘキシル−５−エチルバルビツール酸ナトリウムなどが挙げられる。
【００９５】
トリアジン化合物としては、例えば、２，４，６−トリス（トリクロロメチル）−ｓ−トリアジン、２，４，６−トリス（トリブロモメチル）−ｓ−トリアジン、２−メチル−４，６−ビス（トリクロロメチル）−ｓ−トリアジン、２−メチル−４，６−ビス（トリブロモメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−メチルチオフェニル）−４，６−ビス（トリクロロメチル）−ｓ−トリアジン、２−（ｐ−クロロフェニル）−４，６−ビス（トリクロロメチル）−ｓ−トリアジン、２−（２，４−ジクロロフェニル）−４，６−ビス（トリクロロメチル）−ｓ−トリアジン、２−（ｐ−ブロモフェニル）−４，６−ビス（トリクロロメチル）−ｓ−トリアジン、２−（ｐ−トリル）−４，６−ビス（トリクロロメチル）−ｓ−トリアジン、２−ｎ−プロピル−４，６−ビス（トリクロロメチル）−ｓ−トリアジン、２−（α，α，β−トリクロロエチル）−４，６−ビス（トリクロロメチル）−ｓ−トリアジン、２−スチリル−４，６−ビス（トリクロロメチル）−ｓ−トリアジン、２−［２−（ｐ−メトキシフェニル）エテニル］−４，６−ビス（トリクロロメチル）−ｓ−トリアジン、２−［２−（ｏ−メトキシフェニル）エテニル］−４，６−ビス（トリクロロメチル）−ｓ−トリアジン、２−［２−（ｐ−ブトキシフェニル）エテニル］−４，６−ビス（トリクロロメチル）−ｓ−トリアジン、２−［２−（３，４−ジメトキシフェニル）エテニル］−４，６−ビス（トリクロロメチル）−ｓ−トリアジン、２−［２−（３，４，５−トリメトキシフェニル）エテニル］−４，６−ビス（トリクロロメチル）−ｓ−トリアジン、２−（１−ナフチル）−４，６−ビス（トリクロロメチル）−ｓ−トリアジン、２−（４−ビフェニリル）−４，６−ビス（トリクロロメチル）−ｓ−トリアジン、２−［２−｛Ｎ，Ｎ−ビス（２−ヒドロキシエチル）アミノ｝エトキシ］−４，６−ビス（トリクロロメチル）−ｓ−トリアジン、２−［２−｛Ｎ−ヒドロキシエチル−Ｎ−エチルアミノ｝エトキシ］−４，６−ビス（トリクロロメチル）−ｓ−トリアジン、２−［２−｛Ｎ−ヒドロキシエチル−Ｎ−メチルアミノ｝エトキシ］−４，６−ビス（トリクロロメチル）−ｓ−トリアジン、２−［２−｛Ｎ，Ｎ−ジアリルアミノ｝エトキシ］−４，６−ビス（トリクロロメチル）−ｓ−トリアジンなどが挙げられる。
【００９６】
バナジウム化合物としては、IV価及び／又はＶ価のバナジウム化合物が好ましい。IV価及び／又はＶ価のバナジウム化合物としては、例えば、四酸化二バナジウム（IV）、バナジルアセチルアセトナート（IV）、シュウ酸バナジル（IV）、硫酸バナジル（IV）、オキソビス（１−フェニル−１，３−ブタンジオネート）バナジウム（IV）、ビス（マルトラート）オキソバナジウム（IV）、五酸化バナジウム（Ｖ）、メタバナジン酸ナトリウム（Ｖ）、及びメタバナジン酸アンモン（Ｖ）などが挙げられる。これらの中でも、脂環式（メタ）アクリル化合物（Ａ）の存在下における硬化性組成物の硬化性の観点から、バナジルアセチルアセトナート（IV）が重合促進剤（Ｄ）として好ましく用いられる。
【００９７】
銅化合物としては、例えば、アセチルアセトン銅、酢酸第２銅、オレイン酸銅、塩化第２銅、臭化第２銅などが挙げられる。これらの中でも、脂環式（メタ）アクリル化合物（Ａ）の存在下における硬化性組成物の硬化性の観点から、アセチルアセトン銅又は酢酸第２銅が重合促進剤（Ｄ）として好ましく用いられる。
【００９８】
スズ化合物としては、例えば、ジ−ｎ−ブチル錫ジマレエート、ジ−ｎ−オクチル錫ジマレエート、ジ−ｎ−オクチル錫ジラウレート、ジ−ｎ−ブチル錫ジラウレートなどが挙げられる。中でも、ジ−ｎ−オクチル錫ジラウレート又はジ−ｎ−ブチル錫ジラウレートが重合促進剤（Ｄ）として好ましく用いられる。
【００９９】
コバルト化合物としては、例えば、アセチルアセトンコバルト、酢酸コバルト、オレイン酸コバルト、塩化コバルト、及び臭化コバルトなどが挙げられる。
【０１００】
ハロゲン化合物としては、例えば、ジラウリルジメチルアンモニウムクロライド、ラウリルジメチルベンジルアンモニウムクロライド、ベンジルトリメチルアンモニウムクロライド、テトラメチルアンモニウムクロライド、ベンジルジメチルセチルアンモニウムクロライド、ジラウリルジメチルアンモニウムブロマイドなどが好適に用いられる。
【０１０１】
チオール化合物としては、例えば、３−メルカプトプロピルトリメトキシシラン、２−メルカプトベンゾオキサゾール、デカンチオール、チオ安息香酸などが挙げられる。
【０１０２】
これらの重合促進剤（Ｄ）の中でも、アミン類、チオ尿素化合物、バナジウム化合物、及び銅化合物が特に好ましく用いられ、さらにこれらの中でも１−（２−ピリジル）−２−チオ尿素、４−（Ｎ，Ｎ−ジメチルアミノ）安息香酸エチル、４，４−ジメチル−２−イミダゾリンチオン、バナジルアセチルアセトナート（IV）、アセチルアセトン銅、及び酢酸第２銅が重合促進剤（Ｄ）として最も好ましく用いられる。
【０１０３】
本発明の硬化性組成物中における重合促進剤（Ｄ）の含有量は特に限定されないが、得られる硬化性組成物の硬化性などの観点から、重合性単量体の総量１００質量部に対して、重合促進剤（Ｄ）が０．００１〜３０質量部含有されることが好ましい。重合促進剤（Ｄ）の含有量が０．００１質量部以上であることにより、重合が十分に進行し、べとつきを防ぐことができる。重合促進剤（Ｄ）の含有量は、０．０５質量部以上がより好ましく、０．１質量部以上がさらに好ましい。一方、重合促進剤（Ｄ）の含有量が３０質量部以下であることにより、使用される重合開始剤（Ｂ）の重合性能が低い場合においても、硬化性組成物からの重合開始剤（Ｂ）の析出を防ぐことができる。重合促進剤（Ｄ）の含有量は、２０質量部以下がより好ましく、１０質量部以下がさらに好ましい。
【０１０４】
また、本発明においては、化学重合開始剤（Ｂ−２）と重合促進剤（Ｄ）とを組み合わせてレドックス重合開始剤としてもよい。このとき、保存安定性の観点から、化学重合開始剤（Ｂ−２）及び重合促進剤（Ｄ）は、それぞれ、別の容器に保存されるのがよい。この場合、硬化性組成物は、化学重合開始剤（Ｂ−２）を含有する第１材と重合促進剤（Ｄ）を含有する第２材とを少なくとも含んで提供される。硬化性組成物は、前記第１材と前記第２材とからなる２材型の形態で用いられるキットとして提供されることが好ましい。この場合、硬化性組成物は、第１材及び第２材のいずれもがペースト状である、２ペースト型の形態で用いられるキットとして提供されることがより好ましい。硬化性組成物が２ペースト型の形態のキットとして提供される場合、それぞれのペーストはペースト同士が隔離された状態で保存され、使用直前にその２つのペーストが混練されて化学重合が進行する。硬化性組成物に光重合開始剤（Ｂ−１）がさらに含有されている場合には、化学重合に加えて光重合を進行させて、硬化性組成物を硬化させることが好ましい。
【０１０５】
〔脂環式（メタ）アクリル化合物（Ａ）以外の（メタ）アクリレート（Ｅ）〕
本発明の硬化性組成物は、操作性の向上又は硬化物の物性の調整を目的として、前記脂環式（メタ）アクリル化合物以外の（メタ）アクリレート（Ｅ）をさらに含有することが好ましい。（メタ）アクリレート（Ｅ）としては、（メタ）アクリロイル基を１個有する単官能性の（メタ）アクリレート、（メタ）アクリロイル基を複数個有する多官能性の（メタ）アクリレートなどが挙げられる。（メタ）アクリレート（Ｅ）はメタクリレートであることが好ましい。
【０１０６】
単官能性の（メタ）アクリレートとしては、例えば、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、１０−ヒドロキシデシル（メタ）アクリレート、プロピレングリコールモノ（メタ）アクリレート、グリセロールモノ（メタ）アクリレート、エリスリトールモノ（メタ）アクリレートなどの水酸基を有する（メタ）アクリレート；メチル（メタ）アクリレート、エチル（メタ）アクリレート、プロピル（メタ）アクリレート、イソプロピル（メタ）アクリレート、ｎ−ブチル（メタ）アクリレート、ｓｅｃ−ブチル（メタ）アクリレート、ｔ−ブチル（メタ）アクリレート、イソブチル（メタ）アクリレート、ｎ−ヘキシル（メタ）アクリレート、ラウリル（メタ）アクリレート、セチル（メタ）アクリレート、ステアリル（メタ）アクリレートなどのアルキル（メタ）アクリレート；シクロヘキシル（メタ）アクリレート、イソボルニル（メタ）アクリレート、テトラヒドロフルフリル（メタ）アクリレート、イソソルビドモノ（メタ）アクリレート、イソマンニドモノ（メタ）アクリレート、イソイディッドモノ（メタ）アクリレートなどの脂環式（メタ）アクリレート；ベンジル（メタ）アクリレートなどの芳香族基含有（メタ）アクリレート；メトキシエチル（メタ）アクリレート、メトキシジエチレングリコール（メタ）アクリレート、ブトキシエチル（メタ）アクリレート、ブトキシジエチレングリコール（メタ）アクリレートなどのエーテル基含有（メタ）アクリレート；２，３−ジブロモプロピル（メタ）アクリレートなどの臭素含有（メタ）アクリレート；３−（メタ）アクリロイルオキシプロピルトリメトキシシラン、１１−（メタ）アクリロイルオキシウンデシルトリメトキシシランなどのシリル基含有（メタ）アクリレートなどが挙げられる。これらは、１種を単独で用いてもよく、２種以上を併用してもよい。これらの中でも、脂環式（メタ）アクリル化合物（Ａ）との混和性が良く、硬化性組成物の硬化性が優れる点で、アルキル（メタ）アクリレート及び脂環式（メタ）アクリレートが好ましく、メチル（メタ）アクリレート、シクロヘキシル（メタ）アクリレート、イソボルニル（メタ）アクリレート、テトラヒドロフルフリル（メタ）アクリレート、イソソルビドモノ（メタ）アクリレート、イソマンニドモノ（メタ）アクリレート及びイソイディッドモノ（メタ）アクリレートがより好ましい。
【０１０７】
多官能性の（メタ）アクリレートとしては、例えば、脂肪族化合物系の二官能性の（メタ）アクリレート、芳香族化合物系の二官能性の（メタ）アクリレート、三官能性以上の（メタ）アクリレートなどが挙げられる。
【０１０８】
脂肪族化合物系の二官能性の（メタ）アクリレートとしては、例えば、グリセロールジ（メタ）アクリレート、エチレングリコールジ（メタ）アクリレート、ジエチレングリコールジ（メタ）アクリレート、トリエチレングリコールジ（メタ）アクリレート、プロピレングリコールジ（メタ）アクリレート、ブチレングリコールジ（メタ）アクリレート、ネオペンチルグリコールジ（メタ）アクリレート、ポリエチレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、２−エチル−１，６−ヘキサンジオールジ（メタ）アクリレート、１，９−ノナンジオールジ（メタ）アクリレート、１，１０−デカンジオールジ（メタ）アクリレート、１，２−ビス（３−（メタ）アクリロイルオキシ−２−ヒドロキシプロポキシ）エタンなどが挙げられる。これらの中でも、脂環式（メタ）アクリル化合物（Ａ）との混和性が良く、得られる硬化性組成物の硬化物の強度及び靭性が優れる点で、グリセロールジ（メタ）アクリレート、トリエチレングリコールジ（メタ）アクリレート、ネオペンチルグリコールジ（メタ）アクリレート、１，４−ブタンジオールジ（メタ）アクリレート、１，６−ヘキサンジオールジ（メタ）アクリレート、２−エチル−１，６−ヘキサンジオールジ（メタ）アクリレート、１，９−ノナンジオールジ（メタ）アクリレート及び１，１０−デカンオールジ（メタ）アクリレートが好ましい。これらは、１種を単独で用いてもよく、２種以上を併用してもよい。
【０１０９】
芳香族化合物系の二官能性の（メタ）アクリレートとしては、例えば、２，２−ビス（（メタ）アクリロイルオキシフェニル）プロパン、２，２−ビス〔４−（３−（メタ）アクリロイルオキシ−２−ヒドロキシプロポキシ）フェニル〕プロパン、２，２−ビス（４−（メタ）アクリロイルオキシエトキシフェニル）プロパン、２，２−ビス（４−（メタ）アクリロイルオキシポリエトキシフェニル）プロパン（エトキシ基の平均付加モル数が２．６程度のもの）、２，２−ビス（４−（メタ）アクリロイルオキシジエトキシフェニル）プロパン、２，２−ビス（４−（メタ）アクリロイルオキシトリエトキシフェニル）プロパン、２，２−ビス（４−（メタ）アクリロイルオキシテトラエトキシフェニル）プロパン、２，２−ビス（４−（メタ）アクリロイルオキシペンタエトキシフェニル）プロパン、２，２−ビス（４−（メタ）アクリロイルオキシジプロポキシフェニル）プロパン、２−（４−（メタ）アクリロイルオキシジエトキシフェニル）−２−（４−（メタ）アクリロイルオキシエトキシフェニル）プロパン、２−（４−（メタ）アクリロイルオキシジエトキシフェニル）−２−（４−（メタ）アクリロイルオキシトリエトキシフェニル）プロパン、２−（４−（メタ）アクリロイルオキシジプロポキシフェニル）−２−（４−（メタ）アクリロイルオキシトリエトキシフェニル）プロパン、２，２−ビス（４−（メタ）アクリロイルオキシプロポキシフェニル）プロパン、２，２−ビス（４−（メタ）アクリロイルオキシイソプロポキシフェニル）プロパンなどが挙げられる。
【０１１０】
三官能性以上の（メタ）アクリレートとしては、例えば、トリメチロールプロパントリ（メタ）アクリレート、トリメチロールエタントリ（メタ）アクリレート、トリメチロールメタントリ（メタ）アクリレート、ペンタエリスリトールトリ（メタ）アクリレート、ペンタエリスリトールテトラ（メタ）アクリレート、ジペンタエリスリトールペンタ（メタ）アクリレート、１，７−ジ（メタ）アクリロイルオキシ−２，２，６，６−テトラ（メタ）アクリロイルオキシメチル−４−オキシヘプタンなどが挙げられる。これらの中でも、脂環式（メタ）アクリル化合物（Ａ）との混和性及び硬化性組成物の硬化物の強度に優れる点で、トリメチロールプロパントリ（メタ）アクリレートが好ましい。
【０１１１】
また、本発明の硬化性組成物は、色素などに対する耐着色性の調整を目的として、（メタ）アクリレート（Ｅ）の少なくとも一部として、フッ素含有（メタ）アクリレートを含んでもよい。このようなフッ素含有（メタ）アクリレートとしては、例えば、２，２，２−トリフルオロエチル（メタ）アクリレート、２，２，３，３，３−ペンタフルオロプロピル（メタ）アクリレート、２−（パーフルオロブチル）エチル（メタ）アクリレート、３−（パーフルオロブチル）−２−ヒドロキシプロピル（メタ）アクリレート、２−（パーフルオロヘキシル）エチル（メタ）アクリレート、３−パーフルオロヘキシル−２−ヒドロキシプロピル（メタ）アクリレート、３−（パーフルオロ−３−メチルブチル）−２−ヒドロキシプロピル（メタ）アクリレート、１Ｈ，１Ｈ，３Ｈ−テトラフルオロプロピル（メタ）アクリレート、１Ｈ，１Ｈ，５Ｈ−オクタフルオロペンチル（メタ）アクリレート、１Ｈ，１Ｈ，７Ｈ−ドデカフルオロヘプチル（メタ）アクリレート、１Ｈ−１−（トリフルオロメチル）トリフルオロエチル（メタ）アクリレート、１Ｈ，１Ｈ，３Ｈ−ヘキサフルオロブチル（メタ）アクリレートなどが挙げられる。これらの中でも、耐着色性に優れる点で、２−（パーフルオロブチル）エチル（メタ）アクリレート、２−（パーフルオロヘキシル）エチル（メタ）アクリレート、１Ｈ，１Ｈ，５Ｈ−オクタフルオロペンチル（メタ）アクリレート、１Ｈ，１Ｈ，７Ｈ−ドデカフルオロヘプチル（メタ）アクリレート、１Ｈ−１−（トリフルオロメチル）トリフルオロエチル（メタ）アクリレート、１Ｈ，１Ｈ，３Ｈ−ヘキサフルオロブチル（メタ）アクリレートが好ましく用いられる。
【０１１２】
また、本発明の硬化性組成物は、金属、他のレジン、又は歯質に対する接着性の付与を目的として、（メタ）アクリレート（Ｅ）の少なくとも一部として、酸性基含有（メタ）アクリレートを含んでもよい。このような酸性基含有（メタ）アクリレートとしては、例えば、リン酸基、ピロリン酸基、チオリン酸基、ホスホン酸基、スルホン酸基、カルボン酸基などの酸性基を少なくとも１個有する（メタ）アクリレートが挙げられる。酸性基含有（メタ）アクリレートとしては、リン酸基を有する（メタ）アクリレートが好ましい。
【０１１３】
リン酸基を有する（メタ）アクリレートとしては、例えば、２−（メタ）アクリロイルオキシエチルジハイドロジェンホスフェート、３−（メタ）アクリロイルオキシプロピルジハイドロジェンホスフェート、４−（メタ）アクリロイルオキシブチルジハイドロジェンホスフェート、５−（メタ）アクリロイルオキシペンチルジハイドロジェンホスフェート、６−（メタ）アクリロイルオキシヘキシルジハイドロジェンホスフェート、７−（メタ）アクリロイルオキシヘプチルジハイドロジェンホスフェート、８−（メタ）アクリロイルオキシオクチルジハイドロジェンホスフェート、９−（メタ）アクリロイルオキシノニルジハイドロジェンホスフェート、１０−（メタ）アクリロイルオキシデシルジハイドロジェンホスフェート、１１−（メタ）アクリロイルオキシウンデシルジハイドロジェンホスフェート、１２−（メタ）アクリロイルオキシドデシルジハイドロジェンホスフェート、１６−（メタ）アクリロイルオキシヘキサデシルジハイドロジェンホスフェート、２０−（メタ）アクリロイルオキシイコシルジハイドロジェンホスフェート、ビス〔２−（メタ）アクリロイルオキシエチル〕ハイドロジェンホスフェート、ビス〔４−（メタ）アクリロイルオキシブチル〕ハイドロジェンホスフェート、ビス〔６−（メタ）アクリロイルオキシヘキシル〕ハイドロジェンホスフェート、ビス〔８−（メタ）アクリロイルオキシオクチル〕ハイドロジェンホスフェート、ビス〔９−（メタ）アクリロイルオキシノニル〕ハイドロジェンホスフェート、ビス〔１０−（メタ）アクリロイルオキシデシル〕ハイドロジェンホスフェート、１，３−ジ（メタ）アクリロイルオキシプロピルジハイドロジェンホスフェート、２−（メタ）アクリロイルオキシエチルフェニルハイドロジェンホスフェート、２−（メタ）アクリロイルオキシエチル−２−ブロモエチルハイドロジェンホスフェート、ビス〔２−（メタ）アクリロイルオキシ−（１−ヒドロキシメチル）エチル〕ハイドロジェンホスフェート、及びこれらの酸塩化物、アルカリ金属塩、アンモニウム塩などが挙げられる。これらは、１種を単独で用いてもよく、２種以上を併用してもよい。
【０１１４】
酸性基含有（メタ）アクリレートの含有量は、接着性の観点から、重合性単量体の総量中、１〜３０質量％であることが好ましく、２〜２５質量％であることがより好ましく、３〜２０質量％であることがさらに好ましい。
【０１１５】
また、本発明の硬化性組成物は、靭性の観点から、（メタ）アクリレート（Ｅ）の少なくとも一部として、ウレタン結合を有する（メタ）アクリレートを含んでもよい。ウレタン結合を有する（メタ）アクリレートは、単官能性のものであっても、多官能性のものであってもよい。ウレタン結合を有する（メタ）アクリレートは、靭性に優れる点から、２〜４官能性であることが好ましく、２官能性であることがより好ましい。
【０１１６】
ウレタン結合を有する（メタ）アクリレートは、例えば、後述するイソシアネート基（−ＮＣＯ）を有する化合物と、水酸基（−ＯＨ）を有する（メタ）アクリレートとを付加反応させることにより容易に合成することができる。
【０１１７】
イソシアネート基を有する化合物としては、例えば、ヘキサメチレンジイソシアネート（ＨＤＩ）、トリレンジイソシアネート（ＴＤＩ）、キシリレンジイソシアネート（ＸＤＩ）、ジフェニルメタンジイソシアネート（ＭＤＩ）、イソホロンジイソシアネート（ＩＰＤＩ）、２，２，４−トリメチルヘキサメチレンジイソシアネート、２，４，４−トリメチルヘキサメチレンジイソシアネート、トリシクロデカンジイソシアネート（ＴＣＤＤＩ）、アダマンタンジイソシアネート（ＡＤＩ）、ジシクロメタンジイソシアネート（水添ＭＤＩ）、シクロヘキシルメタンジイソシアネート（水添ＴＤＩ）、ナフタレンジイソシアネート（ＮＤＩ）などが挙げられる。
【０１１８】
また、水酸基を有する（メタ）アクリレートとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、６−ヒドロキシヘキシル（メタ）アクリレート、１０−ヒドロキシデシル（メタ）アクリレート、３−クロロ−２−ヒドロキシプロピル（メタ）アクリレート、２−ヒドロキシ−３−フェノキシプロピル（メタ）アクリレート、グリセリンモノ（メタ）アクリレート、２−ヒドロキシ−３−（メタ）アクリロイルオキシプロピル（メタ）アクリレート、２，２−ビス［４−〔３−（メタ）アクリロイルオキシ−２−ヒドロキシプロポキシ〕フェニル］プロパン、１，２−ビス〔３−（メタ）アクリロイルオキシ−２−ヒドロキシプロポキシ〕エタン、ペンタエリスリトールトリ（メタ）アクリレート、ジペンタエリスリトールのトリ又はテトラ（メタ）アクリレートなどが挙げられる。
【０１１９】
イソシアネート基を有する化合物と水酸基を有する（メタ）アクリレートとの付加反応は、公知の方法に従って行うことができ、特に限定はない。
【０１２０】
得られるウレタン結合を有する（メタ）アクリレートとしては、ウレタン結合を有する単官能性（メタ）アクリレートとして、例えば、２−（メチルアミノカルボキシ）エタン−１−オール（メタ）アクリレート、２−（エチルアミノカルボキシ）エタン−１−オール（メタ）アクリレート、２−（プロピルアミノカルボキシ）エタン−１−オール（メタ）アクリレート、２−（ブチルアミノカルボキシ）エタン−１−オール（メタ）アクリレート、２−（ヘキシルアミノカルボキシ）エタン−１−オール（メタ）アクリレート、２−（シクロヘキシルアミノカルボキシ）エタン−１−オール（メタ）アクリレート、２−（フェニルアミノカルボキシ）エタン−１−オール（メタ）アクリレート、２−（メトキシカルボニルアミノ）エタン−１−オール（メタ）アクリレート、２−（エトキシカルボニルアミノ）エタン−１−オール（メタ）アクリレート、２−（プロポキシカルボニルアミノ）エタン−１−オール（メタ）アクリレート、２−（ブトキシカルボニルアミノ）エタン−１−オール（メタ）アクリレート、２−（フェノキシカルボニルアミノ）エタン−１−オール（メタ）アクリレートなどが挙げられる。また、ウレタン結合を有する多官能性（メタ）アクリレートとして、例えば、前記のイソシアネート基を有する化合物の中から選択される１種以上の化合物と水酸基を有する（メタ）アクリレートの中から選択される１種以上の化合物の任意の組み合わせの反応物などが挙げられる。
【０１２１】
これらの中でも、硬化性組成物の操作性及び硬化物の靭性が優れる観点から、２，２，４−トリメチルヘキサメチレンビス（２−カルバモイルオキシエチル）ジメタクリレート（通称ＵＤＭＡ）、Ｎ，Ｎ’−（２，２，４−トリメチルヘキサメチレン）ビス［２−（アミノカルボキシ）プロパン−１，３−ジオール］テトラメタクリレート（通称Ｕ４ＴＨ）、脂環式ジイソシアネートと２−ヒドロキシエチル（メタ）アクリレートとの反応物、例えば、ＩＰＤＩと２−ヒドロキシエチル（メタ）アクリレートとの反応物、ＴＣＤＤＩと２−ヒドロキシエチル（メタ）アクリレートとの反応物、ＡＤＩと２−ヒドロキシエチル（メタ）アクリレートとの反応物が好ましい。これらは、１種を単独で用いてもよく、２種以上を併用してもよい。
【０１２２】
その他、ジオールとジイソシアネートが反応して得られたポリウレタンの両末端に（メタ）アクリル基を有するマクロモノマーなども用いることができる。
【０１２３】
ウレタン結合を有する（メタ）アクリレートの含有量は、靭性の観点から、重合性単量体の総量中、１０〜７０質量％であることが好ましく、１５〜６０質量％であることがより好ましく、２０〜４０質量％であることがさらに好ましい。
【０１２４】
本発明の硬化性組成物中における（メタ）アクリレート（Ｅ）の合計の含有量は、本発明の硬化性組成物の硬化物の靭性の観点から、重合性単量体の総量中、１〜８０質量％であることが好ましく、２．５〜６０質量％であることがより好ましく、５〜４０質量％であることがさらに好ましい。
【０１２５】
〔（メタ）アクリルアミド（Ｆ）〕
本発明の硬化性組成物は、操作性の向上あるいは硬化物の物性の調整を目的として、（メタ）アクリルアミド（Ｆ）をさらに含有することが好ましい。（メタ）アクリルアミド（Ｆ）は、脂肪族（メタ）アクリルアミドであっても、脂環式（メタ）アクリルアミドであっても、芳香族（メタ）アクリルアミドであってもいずれでもよく、脂肪族（メタ）アクリルアミド及び脂環式（メタ）アクリルアミドが好ましい。
【０１２６】
（メタ）アクリルアミド（Ｆ）としては、例えば、Ｎ，Ｎ−ジメチル（メタ）アクリルアミド、Ｎ，Ｎ−ジエチル（メタ）アクリルアミド、Ｎ，Ｎ−ジ−ｎ−プロピル（メタ）アクリルアミド、Ｎ−イソプロピル（メタ）アクリルアミド、Ｎ，Ｎ−ジ−ｎ−ブチル（メタ）アクリルアミド、Ｎ，Ｎ−ジ−ｎ−ヘキシル（メタ）アクリルアミド、Ｎ，Ｎ−ジ−ｎ−オクチル（メタ）アクリルアミド、Ｎ，Ｎ−ジ−２−エチルヘキシル（メタ）アクリルアミド、Ｎ−（２−ヒドロキシエチル）（メタ）アクリルアミド、Ｎ，Ｎ−（ジヒドロキシエチル）（メタ）アクリルアミド、Ｎ−（メタ）アクリロイルモルホリン、Ｎ，Ｎ−ジメチルアミノエチル（メタ）アクリルアミド、Ｎ，Ｎ−ジエチルアミノエチル（メタ）アクリルアミド、Ｎ，Ｎ−ジプロピルアミノエチル（メタ）アクリルアミド、Ｎ，Ｎ−ジブチルアミノエチル（メタ）アクリルアミド、Ｎ，Ｎ−ジメチルアミノプロピル（メタ）アクリルアミド、Ｎ，Ｎ−ジエチルアミノプロピル（メタ）アクリルアミド、Ｎ，Ｎ−ジプロピルアミノプロピル（メタ）アクリルアミド、Ｎ，Ｎ−ジブチルアミノプロピル（メタ）アクリルアミド、Ｎ，Ｎ−ジメチルアミノブチル（メタ）アクリルアミド、Ｎ，Ｎ−ジエチルアミノブチル（メタ）アクリルアミド、Ｎ，Ｎ−ジプロピルアミノブチル（メタ）アクリルアミド、Ｎ，Ｎ−ジブチルアミノブチル（メタ）アクリルアミド、Ｎ−（メタ）アクリロイルオキシエチル（メタ）アクリルアミド、Ｎ−（メタ）アクリロイルオキシプロピル（メタ）アクリルアミド、Ｎ，Ｎ’，Ｎ’’−トリ（メタ）アクリロイルジエチレントリアミン、Ｎ，Ｎ’，Ｎ’’，Ｎ’’’−テトラ（メタ）アクリロイルトリエチレンテトラミンなどが挙げられる。これらは、１種を単独で用いてもよく、２種以上を併用してもよい。
【０１２７】
これらの中でも、脂環式（メタ）アクリル化合物（Ａ）との混和性が良く、硬化性組成物の硬化物の靭性が優れる点で、Ｎ，Ｎ−ジメチル（メタ）アクリルアミド、Ｎ，Ｎ−ジエチル（メタ）アクリルアミド、Ｎ，Ｎ−ジ−ｎ−プロピル（メタ）アクリルアミド、Ｎ−イソプロピル（メタ）アクリルアミド、Ｎ，Ｎ−ジ−ｎ−ブチル（メタ）アクリルアミド、Ｎ−（２−ヒドロキシエチル）（メタ）アクリルアミド、Ｎ−（メタ）アクリロイルモルホリン、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、Ｎ，Ｎ−ジエチルアミノプロピル（メタ）アクリルアミド、Ｎ，Ｎ−ジメチルアミノブチル（メタ）アクリルアミド、Ｎ，Ｎ−ジエチルアミノブチル（メタ）アクリルアミド、Ｎ−（メタ）アクリロイルオキシエチル（メタ）アクリルアミド、Ｎ−（メタ）アクリロイルオキシプロピル（メタ）アクリルアミド、Ｎ，Ｎ’，Ｎ’’−トリ（メタ）アクリロイルジエチレントリアミン、Ｎ，Ｎ’，Ｎ’’，Ｎ’’’−テトラ（メタ）アクリロイルトリエチレンテトラミンが好ましく、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−（２−ヒドロキシエチル）（メタ）アクリルアミド、Ｎ−（メタ）アクリロイルモルホリン、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、Ｎ，Ｎ−ジエチルアミノプロピル（メタ）アクリルアミド、Ｎ−（メタ）アクリロイルオキシエチル（メタ）アクリルアミド、Ｎ−（メタ）アクリロイルオキシプロピル（メタ）アクリルアミド、Ｎ，Ｎ’，Ｎ’’−トリ（メタ）アクリロイルジエチレントリアミン、Ｎ，Ｎ’，Ｎ’’，Ｎ’’’−テトラ（メタ）アクリロイルトリエチレンテトラミンがより好ましく、Ｎ，Ｎ−ジメチルアクリルアミド、Ｎ，Ｎ−ジエチルアクリルアミド、Ｎ−イソプロピルアクリルアミド、Ｎ−（２−ヒドロキシエチル）アクリルアミド、Ｎ−アクリロイルモルホリン、Ｎ，Ｎ−ジメチルアミノエチルアクリルアミド、Ｎ，Ｎ−ジエチルアミノエチルアクリルアミド、Ｎ，Ｎ−ジメチルアミノプロピルアクリルアミド、Ｎ，Ｎ−ジエチルアミノプロピルアクリルアミド、Ｎ−（メタ）アクリロイルオキシエチル（メタ）アクリルアミド、Ｎ−（メタ）アクリロイルオキシプロピル（メタ）アクリルアミド、Ｎ，Ｎ’，Ｎ’’−トリ（メタ）アクリロイルジエチレントリアミン、Ｎ，Ｎ’，Ｎ’’，Ｎ’’’−テトラ（メタ）アクリロイルトリエチレンテトラミンがさらに好ましく、Ｎ，Ｎ−ジメチルアクリルアミド、Ｎ，Ｎ−ジエチルアクリルアミド、Ｎ−アクリロイルモルホリン、Ｎ，Ｎ−ジメチルアミノプロピルアクリルアミド、Ｎ−（メタ）アクリロイルオキシエチル（メタ）アクリルアミド、Ｎ−（メタ）アクリロイルオキシプロピル（メタ）アクリルアミド、Ｎ，Ｎ’，Ｎ’’−トリ（メタ）アクリロイルジエチレントリアミン、Ｎ，Ｎ’，Ｎ’’，Ｎ’’’−テトラ（メタ）アクリロイルトリエチレンテトラミンが特に好ましい。
【０１２８】
本発明の硬化性組成物中における（メタ）アクリルアミド（Ｆ）の含有量は、本発明の硬化性組成物の硬化物の靭性の観点から、重合性単量体の総量中、１〜８０質量％であることが好ましく、２．５〜６０質量％であることがより好ましく、５〜４０質量％であることがさらに好ましい。
【０１２９】
〔その他の成分〕
本発明の硬化性組成物は、本発明の効果を損なわない範囲内で、脂環式（メタ）アクリル化合物（Ａ）、メタクリレート（Ｅ）及び（メタ）アクリルアミド（Ｆ）以外の、他の重合性単量体をさらに含有してもよい。他の重合性単量体としては、例えば、（メタ）アクリル酸、マレイン酸、無水マレイン酸などのカルボキシル基を有するビニル系単量体；スチレン、α−メチルスチレン、ｐ−メチルスチレンなどの芳香族ビニル単量体；ブタジエン、イソプレンなどの共役ジエン系単量体；エチレン、プロピレンなどのオレフィン系単量体；ε−カプロラクトン、バレロラクトンなどのラクトン系単量体などが挙げられる。
【０１３０】
また、本発明の硬化性組成物には、性能を低下させない範囲内で、公知の添加剤を配合することができる。かかる添加剤としては、例えば、重合禁止剤、酸化防止剤、顔料、染料、紫外線吸収剤、有機溶媒、増粘剤などが挙げられる。
【０１３１】
重合禁止剤としては、例えば、ハイドロキノン、ジブチルハイドロキノン、ハイドロキノンモノメチルエーテル、ジブチルハイドロキノンモノメチルエーテル、ｔ−ブチルカテコール、２−ｔ−ブチル−４，６−ジメチルフェノール、２，６−ジ−ｔ−ブチルフェノール、３，５−ジ−ｔ−ブチル−４−ヒドロキシトルエンなどのフェノール類；ｐ−ベンゾキノン、２,５−ジフェニル−ｐ−ベンゾキノン、ｐ−トルキノン、ｐ−キシロキノンなどのキノン類などが挙げられる。重合禁止剤の含有量は、重合性単量体の総量１００質量部に対して０．００１〜１．０質量部が好ましい。
【０１３２】
〔用途〕
本発明の硬化性組成物は、優れた力学的特性及び審美性を有する硬化物を与えることができると共に操作性にも優れる。従って、本発明の硬化性組成物は、歯科用途に用いることが好ましく、特に歯牙、骨などの歯科硬組織用途に用いるのがより好ましい。このような歯科硬組織用途としては、例えば、歯科用コンポジットレジン及び歯科用セメントなどが挙げられる。本発明の硬化性組成物は、１材型のものであっても２材型のものであってもいずれでもよい。
【０１３３】
歯科用コンポジットレジンの好適な実施形態の一例を示す。好適な歯科用コンポジットレジンの実施形態（ＣＲ−１）としては、脂環式（メタ）アクリル化合物（Ａ）、光重合開始剤（Ｂ−１）、無機粒子（Ｃ）、重合促進剤（Ｄ）、任意成分として（メタ）アクリレート（Ｅ）及び／又は（メタ）アクリルアミド（Ｆ）を含有する歯科用コンポジットレジンが挙げられる。前記実施形態（ＣＲ−１）の歯科用コンポジットレジンにおいては、重合性単量体の総量中、脂環式（メタ）アクリル化合物（Ａ）を１０〜１００質量％、（メタ）アクリレート（Ｅ）及び／又は（メタ）アクリルアミド（Ｆ）を０〜８０質量％含有し、重合性単量体の総量１００質量部に対し、光重合開始剤（Ｂ−１）を０．００１〜３０質量部、重合促進剤（Ｄ）を０．００１〜３０質量部、無機粒子（Ｃ）を１０〜１０００質量部含有することが好ましく、重合性単量体の総量中、脂環式（メタ）アクリル化合物（Ａ）を３０〜９５質量％、（メタ）アクリレート（Ｅ）及び／又は（メタ）アクリルアミド（Ｆ）を２．５〜６０質量％含有し、重合性単量体の総量１００質量部に対し、光重合開始剤（Ｂ−１）を０．０５〜２０質量部、重合促進剤（Ｄ）を０．０５〜２０質量部、無機粒子（Ｃ）を５０〜７５０質量部含有することがより好ましく、重合性単量体の総量中、脂環式（メタ）アクリル化合物（Ａ）を５０〜９０質量％、（メタ）アクリレート（Ｅ）及び／又は（メタ）アクリルアミド（Ｆ）を５〜４０質量％含有し、重合性単量体の総量１００質量部に対し、光重合開始剤（Ｂ−１）を０．１〜１０質量部、重合促進剤（Ｄ）を０．１〜１０質量部、無機粒子（Ｃ）を１００〜５００質量部含有することがさらに好ましい。
【０１３４】
歯科用セメントの好適な実施形態の一例を示す。好適な歯科用セメントの実施形態（Ｓ−１）としては、脂環式（メタ）アクリル化合物（Ａ）、光重合開始剤（Ｂ−１）、化学重合開始剤（Ｂ−２）、無機粒子（Ｃ）、重合促進剤（Ｄ）、任意成分として（メタ）アクリレート（Ｅ）及び／又は（メタ）アクリルアミド（Ｆ）を含有する歯科用セメントが挙げられる。前記実施形態（Ｓ−１）の歯科用セメントにおいては、重合性単量体の総量中、脂環式（メタ）アクリル化合物（Ａ）を１０〜１００質量％、（メタ）アクリレート（Ｅ）及び／又は（メタ）アクリルアミド（Ｆ）を０〜８０質量％含有し、重合性単量体の総量１００質量部に対し、光重合開始剤（Ｂ−１）を０．００１〜３０質量部、化学重合開始剤（Ｂ−２）を０．００１〜３０質量部、重合促進剤（Ｄ）を０．００１〜３０質量部、無機粒子（Ｃ）を１０〜１０００質量部含有することが好ましく、重合性単量体の総量中、脂環式（メタ）アクリル化合物（Ａ）を３０〜９５質量％、（メタ）アクリレート（Ｅ）及び／又は（メタ）アクリルアミド（Ｆ）を２．５〜６０質量％含有し、重合性単量体の総量１００質量部に対し、光重合開始剤（Ｂ−１）を０．０５〜２０質量部、化学重合開始剤（Ｂ−２）を０．０５〜２０質量部、重合促進剤（Ｄ）を０．０５〜２０質量部、無機粒子（Ｃ）を５０〜５００質量部含有することがより好ましく、重合性単量体の総量中、脂環式（メタ）アクリル化合物（Ａ）を５０〜９０質量％、（メタ）アクリレート（Ｅ）及び／又は（メタ）アクリルアミド（Ｆ）を５〜４０質量％含有し、重合性単量体の総量１００質量部に対し、光重合開始剤（Ｂ−１）を０．１〜１０質量部、化学重合開始剤（Ｂ−２）を０．１〜１０質量部、重合促進剤（Ｄ）を０．１〜１０質量部、無機粒子（Ｃ）を１００〜３００質量部含有することがさらに好ましい。
【０１３５】
前記歯科用コンポジットレジンの好適な実施形態（ＣＲ−１）及び歯科用セメントの好適な実施形態（Ｓ−１）における各成分の種類、含有量などの条件は、本明細書で別途説明した範囲において適宜選択、変更できる。
【０１３６】
〔硬化物〕
本発明の硬化性組成物を硬化させることにより硬化物を得ることができる。硬化方法に特に制限はなく、例えば、光照射、加熱、本発明の硬化性組成物が第１材と第２材とを少なくとも含む２材型である場合に第１材と第２材との混合などが挙げられる。
【０１３７】
本発明は、本発明の効果を奏する限り、本発明の技術的範囲内において、上記の構成を種々組み合わせた実施態様を含む。
【実施例】
【０１３８】
次に、実施例を挙げて本発明をさらに具体的に説明するが、本発明はこれらの実施例により何ら限定されるものではなく、多くの変形が本発明の技術的思想内で当分野において通常の知識を有する者により可能である。なお、例中の部は、特記しない限り質量部である。
【０１３９】
〔脂環式（メタ）アクリル化合物の分析〕
以下の製造例において、脂環式（メタ）アクリル化合物は、1Ｈ−ＮＭＲ測定によって同定した。脂環式（メタ）アクリル化合物の純度はＵＰＬＣ（Ultra-Performance Liquid Chromatography）によって測定した。1Ｈ−ＮＭＲ及びＵＰＬＣ測定に用いた装置及び条件は次のとおりである。
【０１４０】
〔1Ｈ−ＮＭＲ測定の装置及び条件〕
装置：核磁気共鳴装置「ＪＮＭ−ＬＡ４００」（日本電子株式会社製）
重溶媒：重水素化クロロホルム
【０１４１】
〔ＵＰＬＣによる純度の分析〕
装置：ＡＣＱＵＩＴＹ  ＵＰＬＣ（日本ウォーターズ株式会社製）
カラム：ＡＣＱＵＩＴＹ  ＵＰＬＣ  ＢＥＨ  Ｃ１８  １．７μｍ（日本ウォーターズ株式会社製）
移動相：メタノール／水＝４５／５５
流量：０．５ｍＬ／ｍｉｎ
検出器：ＲＩ，ＵＶ
カラム温度：５０℃
注入量：１．０μＬ
【０１４２】
〔無機粒子の平均粒子径〕
また、以下の実施例において使用した無機粒子（フィラー）の平均粒子径は、レーザー回折式粒度分布測定装置によって測定した。測定に用いた装置及び条件は次のとおりである。
装置：レーザー回折式粒度分布測定装置「ＳＡＬＤ−２１００」（島津製作所社製）
分散媒：０．２％ヘキサメタリン酸ナトリウム水溶液
【０１４３】
次に、実施例及び比較例の硬化性組成物の成分の製造方法又はその内容を、略号と共に以下に記す。
【０１４４】
〔脂環式（メタ）アクリル化合物〕
製造例１  イソソルビドジメタクリレートの合成
２Ｌ四ツ口フラスコにイソソルビド１４６ｇ（１ｍｏｌ）、メタクリル酸クロライド２０９．１ｇ（２ｍｏｌ）、ｐ−ベンゾキノン０．１５ｇ（０．００１４ｍｏｌ）、トルエン７００ｇを仕込んだ。氷浴中にて５℃まで冷却し、反応熱を確認しながら滴下漏斗を用いてトリエチルアミン２０２ｇ（２．０ｍｏｌ）をゆっくり滴下した。滴下終了後、続けて氷冷下で５時間撹拌した。その後、室温に戻して更に３時間撹拌を行い、反応を終了した。
【０１４５】
反応終了後、蒸留水１００ｍＬにて水洗を行い、ハイドロキノン０．０２５ｇを添加し、減圧下で脱溶剤を行うことで淡黄色粘稠液体を得た。
【０１４６】
得られた液体を用いて、上述した1Ｈ−ＮＭＲ測定、及びＵＰＬＣ分析を行ったところ、イソソルビドジメタクリレートであることが分かった（原料イソソルビド基準の収率９０．４％）。以下、実施例では、下記式；
【０１４７】
【化９】
2018193342.tif 000010
で表されるイソソルビドジメタクリレートを脂環式（メタ）アクリル化合物（Ａ）−Ｉ−１として用いた。
【０１４８】
製造例２  下記式で表される化合物（脂環式（メタ）アクリル化合物（Ａ）−Ｉ−２）の合成
【化１０】
2018193342.tif 000011
【０１４９】
２Ｌ四ツ口フラスコにイソソルビド１４６ｇ（１ｍｏｌ）を５０質量％の水酸化カリウム水溶液６７０ｇに溶解し、相関移動触媒としてテトラブチルアンモニウムブロミド１９．３ｇ（０．０６ｍｏｌ）、臭化アリル７２６ｇ（６．０ｍｏｌ）を添加し、７時間加熱還流した後、減圧蒸留してイソソルビドジアリルエーテル２１７ｇ（収率９６％）を得た。
【０１５０】
得られたイソソルビドジアリルエーテル１１３ｇ（０．５ｍｏｌ）を塩化メチレン５００ｍＬに溶解し、ｍ−クロロ過安息香酸７９．８ｇ（１．１ｍｏｌ）を加え、室温下で２４時間撹拌した後、炭酸カリウム水溶液で洗浄、ろ過、乾燥して、イソソルビドジグリシジルエーテル１１７ｇ（収率９０％）を得た。
【０１５１】
得られたイソソルビドジグリシジルエーテル１０４ｇ（０．４ｍｏｌ）、メタクリル酸４２．１（０．５ｍｏｌ）、トリフェニルホスフィン０．４４ｇ、ハイドロキノン０．１５ｇを加え、窒素雰囲気下、７５℃で１時間撹拌し、続いて１００℃で３時間撹拌した後、塩化メチレン４００ｍＬに溶解し、炭酸カリウム水溶液で洗浄、ろ過、乾燥して、粘稠液体１０１．６ｇ（収率９０％）を得た。
【０１５２】
得られた液体を用いて、上述した1Ｈ−ＮＭＲ測定、及びＵＰＬＣ分析を行ったところ、上記式で表される化合物であることが分かった（原料イソソルビド基準の収率７８％）。以下、実施例では、上記式で表される化合物を脂環式（メタ）アクリル化合物（Ａ）−Ｉ−２として用いた。
【０１５３】
製造例３  下記式で表される化合物（脂環式（メタ）アクリル化合物（Ａ）−II-１）の合成
【化１１】
2018193342.tif 000012
【０１５４】
２Ｌ四ツ口フラスコにイソソルビド１４６ｇ（１ｍｏｌ）、ジ−ｎ−ブチル錫ジラウレート０．１５ｇ、ｐ−ベンゾキノン０．１５ｇ（０．００１４ｍｏｌ）、トルエン５００ｍＬを仕込んだ。６０℃で、反応熱を確認しながら滴下漏斗を用いてメタクリロイルオキシエチルイソシアネート３１０ｇ（２ｍｏｌ）をゆっくり滴下した。滴下終了後、続けて６０℃で１２時間撹拌した。
【０１５５】
反応終了後、室温に戻し蒸留水１００ｍＬにて水洗を行い、ハイドロキノン０．０２５ｇを添加し、減圧下で脱溶剤を行うことで淡黄色粘稠液体を得た。
【０１５６】
得られた液体を用いて、上述した1Ｈ−ＮＭＲ測定、及びＵＰＬＣ分析を行ったところ、上記式で表される化合物であることが分かった（原料イソソルビド基準の収率９２．３％）。以下、実施例では、上記式で表される化合物を脂環式（メタ）アクリル化合物（Ａ）−II−１として用いた。
【０１５７】
製造例４  １，３−ビス［４−（３−メタクリロイルオキシ−２−ヒドロキシプロポキシ）フェニル］アダマンタンの合成
３００ｍＬ三ツ口フラスコに、１，３−ビス（４−グリシジルオキシフェニル）アダマンタン３０．４ｇ（７０．３ｍｍｏｌ）、１，２−ジクロロエタン５０ｍＬ、トリエチルアミン５．０ｇ（５０ｍｍｏｌ）を加え、大気下、２５℃にてスターラーチップにて撹拌した。メタクリル酸２０ｇ（２２４ｍｍｏｌ）を添加し、オイルバスにて昇温し、８０〜８５℃で５時間撹拌した。反応物の一部をサンプリングし、ＵＰＬＣ測定した結果、１，３−ビス（４−グリシジルオキシフェニル）アダマンタンの消失を確認した。
【０１５８】
反応混合物を飽和ＮａＨＣＯ3水溶液（１００ｍＬ×２）、１Ｎ  ＨＣｌ（１００ｍＬ×１）、蒸留水（１００ｍＬ×１）を用いて順に洗浄し、有機層を無水ＭｇＳＯ4で乾燥した。有機層をろ過した後、エバポレーターを用いて濃縮した。濃縮物を真空乾燥して１，３−ビス［４−（３−メタクリロイルオキシ−２−ヒドロキシプロポキシ）フェニル］アダマンタンを得た（３６．８ｇ、収率８８％）。これを脂環式（メタ）アクリル化合物１として、比較例１に用いた。
【０１５９】
〔光重合開始剤（Ｂ−１）〕
（Ｂ−１）−１  ＣＱ：カンファーキノン
（Ｂ−１）−２  ＢＡＰＯ：ビス（２，４，６−トリメチルベンゾイル）フェニルホスフィンオキシド
【０１６０】
〔化学重合開始剤（Ｂ−２）〕
（Ｂ−２）−１  ＴＨＰ：１，１，３，３−テトラメチルブチルヒドロペルオキシド
【０１６１】
〔無機粒子（Ｃ）〕
無機粒子（Ｃ）−１：３−メタクリロイルオキシプロピルトリメトキシシラン表面処理バリウムガラス粉、ＳＣＨＯＴＴ社製「ＧＭ２７８８４  ＮＦ１８０」、平均粒子径０．１８μｍ
無機粒子（Ｃ）−２：３−メタクリロイルオキシプロピルトリメトキシシラン表面処理バリウムガラス粉、ＳＣＨＯＴＴ社製「ＧＭ２７８８４  ＵＦ０．４」、平均粒子径０．４μｍ
【０１６２】
〔重合促進剤（Ｄ）〕
（Ｄ）−１  ＰＤＥ：４−（Ｎ，Ｎ−ジメチルアミノ）安息香酸エチル
（Ｄ）−２  ＰＴＵ：１−（２−ピリジル）−２−チオ尿素
（Ｄ）−３  ＶＯＡＡ：バナジルアセチルアセトナート（IV）
【０１６３】
〔メタクリレート（Ｅ）〕
（Ｅ）−１  ＭＤＰ：１０−メタクリロイルオキシデシルジハイドロジェンホスフェート
（Ｅ）−２  ＵＤＭＡ：２，２，４−トリメチルヘキサメチレンビス（２−カルバモイルオキシエチル）ジメタクリレート
（Ｅ）−３  ３Ｇ：トリエチレングリコールジメタクリレート
【０１６４】
〔（メタ）アクリルアミド（Ｆ）〕
（Ｆ）−１  ＤＥＡＡ：Ｎ，Ｎ−ジメチルアクリルアミド
（Ｆ）−２  ＡＣＭＯ：Ｎ−アクリロイルモルホリン
【０１６５】
〔重合禁止剤〕
ＢＨＴ：３，５−ジ−ｔ−ブチル−４−ヒドロキシトルエン
【０１６６】
実施例１〜１４及び比較例１〜３
表１〜３に示す原料を常温（２３℃）暗所で混合して、各ペースト（硬化性組成物）を調製した。
これらのペーストについて、以下の試験例１〜４の方法に従って特性を調べた。なお実施例１〜７及び比較例１〜３では、表１及び３に示す組成の１材型のペースト（１材型の硬化性組成物）を用いて各特性を調べた。一方、実施例８〜１４では、表２に示す組成のＡ材及びＢ材よりそれぞれなる２材型のペースト（２材型の硬化性組成物）を混合して得た混合物を用いて各特性を調べた（但し吐出性については後述の方法で評価した）。結果を表１〜３に示す。
【０１６７】
試験例１  靭性の評価
ＩＳＯ  ４０４９：２００９に準拠して曲げ試験により靭性を評価した。具体的には以下のとおりである。作製したペースト（硬化性組成物）をＳＵＳ製の金型（縦２ｍｍ×横２５ｍｍ×厚さ２ｍｍ）に充填し、ペーストの上下（２ｍｍ×２５ｍｍの面）をスライドガラスで圧接した。次いで、歯科用可視光照射器（ペンキュアー２０００、モリタ社製）で、スライドガラス越しに１０秒間ずつ片面５箇所でペーストの裏表に光照射してペーストを硬化させた。得られた硬化物について、万能試験機（オートグラフＡＧ−１００ｋＮＩ、島津製作所社製）を用いて、クロスヘッドスピード１ｍｍ／ｍｉｎで曲げ試験を実施し、曲げ強さ、曲げ弾性率及び破断点変位を測定した。結果を表１〜３に示す。この測定において、曲げ強さが大きいほど硬化物が高強度であり、曲げ弾性率が高いほど硬化物が硬さに優れ、破断点変位が大きいほど硬化物が破壊しにくいことを示す。曲げ強さが１００ＭＰａ以上であり、曲げ弾性率が５ＧＰａ以上であり、破断点変位が１．０ｍｍ以上の場合、硬化物は靭性に優れる。
【０１６８】
試験例２  耐摩耗試験（滑沢耐久性の評価）
耐摩耗試験前後の光沢度の変化に基づき滑沢耐久性を評価した。具体的には以下のとおりである。作製したペースト（硬化性組成物）をＳＵＳ製の金型（縦３０ｍｍ×横２０ｍｍ×厚さ２ｍｍ）に充填し、ペーストの上下（３０ｍｍ×２０ｍｍの面）をスライドガラスで圧接した。次いで、歯科技工用可視光照射器（αライトＶ、モリタ社製）で、スライドガラス越しに１８０秒間ずつペーストの裏表に光照射してペーストを硬化させた。得られた硬化物を試験片として用いて、この表面を１５００番耐水研磨紙で研磨した。次いで、その研磨面を技工用ポリッシングボックス（ＥＷＬ８０、ＫａＶｏ社製）を用いて３０００ｒｐｍで２０秒間バフ研磨した。バフ研磨後の試験片を耐摩耗試験に供した。バフ研磨には、歯科用研磨材（商品名：ポーセニイ  ハイドン（ＰＯＲＣＥＮＹ  ＨＹＤＯＮ、東京歯材社製）を用いた。耐摩耗試験前の試験片の光沢度（Ｇ１）を、光沢計（ＶＧ−１０７、日本電色工業社製）を用いて、鏡を１００％としたときの割合として求めた。測定の角度は６０°とした。同試験片を歯ブラシ摩耗試験機（（株）大栄科学精器製作所製）により、歯磨材の懸濁液、及び市販の歯ブラシを用いて、荷重２５０ｇ下、４００００サイクルの耐摩耗試験を行った。前記歯磨材の懸濁液は、市販の歯磨材を用いて、歯磨材／蒸留水を質量比で６０／４０として調製した。耐摩耗試験後の試験片の表面の光沢度（Ｇ２）を耐摩耗試験前と同様の方法で求めた。耐摩耗試験前後の試験片の表面の光沢度から、滑沢耐久性（％）を｛（Ｇ２）×１００｝／（Ｇ１）として表した。結果を表１〜３に示す。滑沢耐久性７０％以上が、審美性の点から好適である。
【０１６９】
試験例３  重合収縮応力の測定
厚さ４．０ｍｍのガラス板上に設置したリング状の金型（ステンレス製、内径５．５ｍｍ×厚さ０．８ｍｍ）内に、作製したペースト（硬化性組成物）を充填した。前記ガラス板は、粒径５０μｍのアルミナパウダーでサンドブラスト処理したものを使用した。充填したペースト上に、万能試験機（オートグラフＡＧ−１００ｋＮＩ、島津製作所社製）と連結したステンレス製治具（φ５ｍｍ）を設置した。次いで、歯科用可視光照射器（ペンキュアー２０００、モリタ社製）を用いて、ガラス板越しに２０秒間ペーストに光照射してペーストを硬化させた。この際、かかる光照射によって進行する硬化性組成物の重合（硬化）に伴う重合収縮応力を、上記万能試験機で測定した。結果を表１〜３に示す。重合収縮応力が小さいほど収縮による剥離のリスクを小さくすることができ、例えば硬化性組成物を歯科用途に用いる場合などにおいて、一度により多くの硬化性組成物を充填することができるようになり、操作性が向上する。重合収縮応力は、１００Ｎ以下であることが好ましく、８５Ｎ未満であることがより好ましい。
【０１７０】
試験例４  吐出性（吐出力）の評価
吐出力の測定では、試験体が１材型の硬化性組成物である場合（実施例１〜７及び比較例１〜３）は、クリアフィル  マジェスティＬＶ（クラレノリタケデンタル株式会社製）のシリンジ容器を、シリンジ容器の先端にガイドチップを装着して用いた。前記シリンジ容器のサイズは、円筒部長さ７．５ｃｍ、開口部の内径０．８ｃｍであった。前記ガイドチップサイズは、長さ１．５ｃｍ、開口部の内径０．８ｍｍであった。試験体が２材型の硬化性組成物である場合（実施例８〜１４）は、クリアフィル  パナビアＶ５（クラレノリタケデンタル株式会社製  総容量５ｍＬ）のシリンジ容器を、シリンジ容器の先端に内径０．８ｍｍのミキシングチップを装着して用いた。
【０１７１】
ペースト（硬化性組成物）をシリンジ容器に収納し、１週間２５℃で保管して硬化性組成物の性状を安定化した。その後、押出部材（押し子）をシリンジ容器に進入させて、容器内のペーストをガイドチップ又はミキシングチップを通してチップの吐出部から吐出させた。この際の、ペーストをシリンジ容器から押出すのに要する力を吐出力として万能試験機（オートグラフＡＧＩ−１００、島津製作所社製）を用いて測定した。具体的には、シリンジ容器を鉛直に立て、圧縮強度試験用の治具を装着したクロスヘッドを４ｍｍ／分で降下させて、ペーストに荷重負荷を与えながら吐出し、そのときの最大荷重を吐出力とした。吐出力の測定は２５℃で行った。吐出力が４０Ｎ以下の場合は、容易に吐出可能で吐出性が良い。４０Ｎを超え６０Ｎ以下では吐出可能であるが、吐出性は悪い。６０Ｎ超では吐出が困難である。
【０１７２】
【表１】
2018193342.tif 000013
【０１７３】
【表２】
2018193342.tif 000014
【０１７４】
【表３】
2018193342.tif 000015
【０１７５】
表１〜３の結果より、実施例の硬化性組成物の硬化物は、曲げ弾性率が大きく硬いながらも、曲げ強さ及び変位が大きく、靭性に優れる。また、滑沢耐久性に優れると共に、重合収縮応力が低く、容器に充填して吐出する時の力が小さいため、操作性にも優れる。一方、脂環式（メタ）アクリル化合物（Ａ）を含有していない比較例１及び２の組成物は硬化物の靭性に乏しくて脆く、吐出力が大きい。また、比較例３の平均粒子径が１０μｍを超える無機粒子を配合した組成物の硬化物は、靭性及び滑沢耐久性が悪い。
【産業上の利用可能性】
【０１７６】
本発明の硬化性組成物は、例えば、歯科用コンポジットレジン及び歯科用セメントなどの歯科用途に好適に使用することができる。